(57)【要約】      （修正有）【課題】水蒸気透過度（ＷＶＴＲ）が低減された硬化膜が得られ、かつタック性が小さい感光性組成物、転写フィルム、その硬化膜を備えるタッチパネルを提供する。【解決手段】式Ａ１で表される構成単位を３０質量％〜７０質量％と、式Ｂ１で表される構成単位を５質量％〜６０質量％とを含有し、酸価が３．５０ｍｍｏｌ／ｇ以下である重合体、及びラジカル重合開始剤を含有する。式中、Ａｒはフェニル基又はナフチル基、ＲＡ１は水素原子又はアルキル基，ＸＢ１及びＸＢ２はそれぞれ独立に−Ｏ−又は−ＮＲＮ−、ＲＮは水素原子又はアルキル基、Ｌはメチレン基、エチレン基又はアリーレン基，ＲＢ１及びＲＢ２はそれぞれ独立に水素原子又はアルキル基を表す。2019101322.tif 000014【選択図】なし【特許請求の範囲】
【請求項１】
下記式Ａ１により表される構成単位を３０質量％〜７０質量％と、下記式Ｂ１により表される構成単位を５質量％〜６０質量％とを含有し、酸価が３．５０ｍｍｏｌ／ｇ以下である重合体、及び、
ラジカル重合開始剤を含有する
感光性組成物。
【化１】
2019101322.tif 000013
式Ａ１中、Ａｒはフェニル基又はナフチル基を表し、ＲＡ１は水素原子又はアルキル基を表す。
式Ｂ１中、ＸＢ１及びＸＢ２はそれぞれ独立に、−Ｏ−又は−ＮＲＮ−を表し、ＲＮは水素原子又はアルキル基を表し、Ｌはメチレン基、エチレン基又はアリーレン基を表し、ＲＢ１及びＲＢ２はそれぞれ独立に、水素原子又はアルキル基を表す。
【請求項２】
２官能以上のラジカル重合性化合物を更に含有する、請求項１に記載の感光性組成物。
【請求項３】
前記２官能以上のラジカル重合性化合物として、環構造を有する２官能のラジカル重合性化合物を含む、請求項２に記載の感光性組成物。
【請求項４】
熱反応性基を有する化合物を更に含有する、請求項１〜請求項３のいずれか１項に記載の感光性組成物。
【請求項５】
タッチパネル用保護膜の形成に用いられる請求項１〜請求項４のいずれか１項に記載の感光性組成物。
【請求項６】
仮支持体と、
請求項１〜請求項５のいずれか１項に記載の感光性組成物の固形分を含有する感光性層と、
を備える転写フィルム。
【請求項７】
前記感光性層の、前記仮支持体とは反対の側に、波長５５０ｎｍにおける屈折率が１．６０以上の透明層を更に有する、請求項６に記載の転写フィルム。
【請求項８】
タッチパネル用保護膜の形成に用いられる請求項６又は請求項７に記載の転写フィルム。
【請求項９】
請求項１〜請求項５のいずれか１項に記載の感光性組成物の硬化物である硬化膜。
【請求項１０】
請求項９に記載の硬化膜を備えるタッチパネル。
【請求項１１】
基板上にタッチパネル用電極及びタッチパネル用配線の少なくとも一方が配置された構造を有するタッチパネル用基板の前記タッチパネル用電極及びタッチパネル用配線の少なくとも一方が配置された側の面の上に、請求項１〜請求項５のいずれか１項に記載の感光性組成物又は請求項６〜請求項８のいずれか１項に記載の転写フィルムを用いて感光性層を形成することと、
前記タッチパネル用基板上に形成された前記感光性層をパターン露光することと、
パターン露光された前記感光性層を現像することにより、前記タッチパネル用電極及びタッチパネル用配線の少なくとも一方の少なくとも一部を保護するタッチパネル用保護膜を得ることと、
を含むタッチパネルの製造方法。
【発明の詳細な説明】
【技術分野】
【０００１】
本開示は、感光性組成物、転写フィルム、硬化膜、並びに、タッチパネル及びその製造方法に関する。
【背景技術】
【０００２】
従来より、硬化膜を得るための感光性組成物及び感光性組成物に用いられる重合体が知られている。
特許文献１には、（Ａ）重合性化合物、（Ｂ）バインダーポリマー、（Ｃ）光重合開始剤、および（Ｄ）チタンブラック分散物を含み、且つ（Ａ）重合性化合物／（Ｂ）バインダーポリマーの質量比が１．０以下である感光性組成物が記載されている。
特許文献２には、（Ａ）非酸性の水素結合性基を側鎖に有し、水またはアルカリ水溶液に可溶あるいは膨潤する高分子化合物と、（Ｂ）光または熱によりラジカルを生成する化合物と、を含有する感熱／感光性組成物が記載されている。
特許文献３には、カルボキシ基含有ラジカル重合性共重合体であって、上記カルボキシ基が主鎖から元素数７以上離間した側鎖に配置され、更に側鎖にラジカル重合性二重結合を有する、ことを特徴とするカルボキシ基含有ラジカル重合性共重合体が記載されている。
【先行技術文献】
【特許文献】
【０００３】
【特許文献１】特開２００９−２６５５１８号公報
【特許文献２】特開２００４−０７７７６１号公報
【特許文献３】特開２０１２−１９３２１９号公報
【発明の概要】
【発明が解決しようとする課題】
【０００４】
感光性組成物を硬化させた硬化膜に対し、水蒸気透過度（ＷＶＴＲ；Water Vapor Transmission Rate）の低減が求められる場合がある。例えば、タッチパネルに含まれるタッチパネル用保護膜を、感光性組成物を硬化させた硬化膜として形成する場合には、形成されるタッチパネル用保護膜（即ち、硬化膜）に対し、ＷＶＴＲの低減が求められる。
この点に関し、特許文献１〜特許文献３に記載の感光性組成物を硬化させた硬化膜においては、ＷＶＴＲを低減できない場合がある。
また、感光性組成物に対し、タック性の低減が求められる場合がある。
一例として、感光性組成物を用いて感光性層を形成して転写フィルムを作成する場合において、感光性層のタック性が大きいと、仮支持体の剥離が困難となる場合がある。
【０００５】
本開示に係る実施形態は、水蒸気透過度（ＷＶＴＲ）が低減された硬化膜が得られ、かつ、タック性が小さい感光性組成物、及び、上記感光性組成物を用いた転写フィルム、上記感光性組成物の硬化物である硬化膜、上記硬化膜を備えるタッチパネル、並びに、上記感光性組成物又は上記転写フィルムを用いたタッチパネルの製造方法を提供することを課題とする。
【課題を解決するための手段】
【０００６】
上記課題を解決するための手段には、以下の態様が含まれる。
＜１＞  下記式Ａ１により表される構成単位を３０質量％〜７０質量％と、下記式Ｂ１により表される構成単位を５質量％〜６０質量％とを含有し、酸価が３．５０ｍｍｏｌ／ｇ以下である重合体、及び、
ラジカル重合開始剤を含有する
感光性組成物。
【０００７】
【化１】
2019101322.tif 000002
【０００８】
式Ａ１中、Ａｒはフェニル基又はナフチル基を表し、ＲＡ１は水素原子又はアルキル基を表す。
式Ｂ１中、ＸＢ１及びＸＢ２はそれぞれ独立に、−Ｏ−又は−ＮＲＮ−を表し、ＲＮは水素原子又はアルキル基を表し、Ｌはメチレン基、エチレン基又はアリーレン基を表し、ＲＢ１及びＲＢ２はそれぞれ独立に、水素原子又はアルキル基を表す。
＜２＞  ２官能以上のラジカル重合性化合物を更に含有する、上記＜１＞に記載の感光性組成物。
＜３＞  上記２官能以上のラジカル重合性化合物として、環構造を有する２官能のラジカル重合性化合物を含む、上記＜２＞に記載の感光性組成物。
＜４＞  熱反応性基を有する化合物を更に含有する、上記＜１＞〜＜３＞のいずれか１つに記載の感光性組成物。
＜５＞  タッチパネル用保護膜の形成に用いられる上記＜１＞〜＜４＞のいずれか１つに記載の感光性組成物。
＜６＞  仮支持体と、
上記＜１＞〜＜５＞のいずれか１つに記載の感光性組成物の固形分を含有する感光性層と、
を備える転写フィルム。
＜７＞  上記感光性層の、上記仮支持体とは反対の側に、波長５５０ｎｍにおける屈折率が１．６０以上の透明層を更に有する、上記＜６＞に記載の転写フィルム。
＜８＞  タッチパネル用保護膜の形成に用いられる上記＜６＞又は＜７＞に記載の転写フィルム。
＜９＞  上記＜１＞〜＜５＞のいずれか１つに記載の感光性組成物の硬化物である硬化膜。
＜１０＞  上記＜９＞に記載の硬化膜を備えるタッチパネル。
＜１１＞  基板上にタッチパネル用電極及びタッチパネル用配線の少なくとも一方が配置された構造を有するタッチパネル用基板の上記タッチパネル用電極及びタッチパネル用配線の少なくとも一方が配置された側の面の上に、上記＜１＞〜＜５＞のいずれか１つに記載の感光性組成物又は上記＜６＞〜＜８＞のいずれか１つに記載の転写フィルムを用いて感光性層を形成することと、
上記タッチパネル用基板上に形成された上記感光性層をパターン露光することと、
パターン露光された上記感光性層を現像することにより、上記タッチパネル用電極及びタッチパネル用配線の少なくとも一方の少なくとも一部を保護するタッチパネル用保護膜を得ることと、
を含むタッチパネルの製造方法。
【発明の効果】
【０００９】
本開示に係る実施形態によれば、水蒸気透過度（ＷＶＴＲ）が低減された硬化膜が得られ、かつ、タック性が小さい感光性組成物、及び、上記感光性組成物を用いた転写フィルム、上記感光性組成物の硬化物である硬化膜、上記硬化膜を備えるタッチパネル、並びに、上記感光性組成物又は上記転写フィルムを用いたタッチパネルの製造方法が提供される。
【図面の簡単な説明】
【００１０】
【図１】本発明の一実施形態に係る転写フィルムの一例を示す概略断面図である。
【図２】本発明の一実施形態に係るタッチパネルの第１具体例を示す概略断面図である。
【図３】本発明の一実施形態に係るタッチパネルの第２具体例を示す概略断面図である。
【発明を実施するための形態】
【００１１】
以下、本発明の一実施形態について説明する。
本明細書における基（原子団）の表記について、置換及び無置換を記していない表記は、置換基を有さないものと共に置換基を有するものをも包含する。例えば、「アルキル基」とは、置換基を有さないアルキル基（無置換アルキル基）のみならず、置換基を有するアルキル基（置換アルキル基）をも包含する。また、本明細書中における「有機基」とは、少なくとも１個の炭素原子を含む基をいう。
本明細書において、「〜」を用いて表される数値範囲は、「〜」の前後に記載される数値を下限値および上限値として含む範囲を意味する。
本明細書において、組成物中の各成分の量は、組成物中に各成分に該当する物質が複数存在する場合、特に断らない限り、組成物中に存在する上記複数の物質の合計量を意味する。
本明細書において、「工程」との語は、独立した工程だけでなく、他の工程と明確に区別できない場合であっても工程の所期の目的が達成されれば、本用語に含まれる。
本明細書において、「（メタ）アクリル酸」は、アクリル酸及びメタクリル酸の両方を包含する概念であり、「（メタ）アクリレート」は、アクリレート及びメタクリレートの両方を包含する概念であり、「（メタ）アクリロイル基」は、アクリロイル基及びメタクリロイル基の両方を包含する概念である。
【００１２】
本明細書において、「感光性組成物の固形分」とは、感光性組成物中の溶媒以外の成分を意味し、「感光性組成物の固形分量」とは、感光性組成物中の固形分の全量を意味する。
本明細書において、「光」は、γ線、β線、電子線、紫外線、可視光線、赤外線といった活性エネルギー線を包含する概念である。
本明細書における「露光」とは、特に断らない限り、水銀灯の輝線スペクトル、エキシマレーザーに代表される遠紫外線、極紫外線、Ｘ線、及びＥＵＶ光等による露光のみならず、電子線、及びイオンビーム等の粒子線による露光も含む。
本明細書において、「透明」とは、２３℃における波長４００ｎｍ〜８００ｎｍにおける最低透過率が８０％以上（好ましくは９０％以上、より好ましくは９５％以上）であることを意味する。
また、本明細書において、２以上の好ましい態様の組み合わせは、より好ましい態様である。
【００１３】
（感光性組成物）
本開示に係る感光性組成物は、上記式Ａ１により表される構成単位を３０質量％〜７０質量％と、上記式Ｂ１により表される構成単位を５質量％〜６０質量％含有し、酸価が３．５０ｍｍｏｌ／ｇ以下である重合体（以下、「特定重合体」ともいう。）、及び、ラジカル重合開始剤を含有する。
本開示に係る感光性組成物は、露光により硬化する、いわゆるネガ型感光性組成物であることが好ましい。
【００１４】
本開示に係る感光性組成物は、特定重合体、及び、ラジカル重合開始剤を含有することにより、ラジカル重合によって硬化して硬化膜を形成する。形成された硬化膜では、水蒸気透過度（ＷＶＴＲ）が低減される。また、感光性組成物及び感光性組成物により形成される感光性層のタック性が低減される。
上記効果が得られる機序は定かではないが、以下のように推測している。
特定重合体が、式Ａ１により表される構成単位を３０質量％以上の含有量で含むことにより、特定重合体の硬さが向上し、感光性組成物のタック性が小さくなると考えられる。
また、特定重合体が、式Ａ１により表される構成単位を７０質量％以下の含有量で含むことにより、特定重合体が共重合されやすく、比較的高分子量の特定重合体が形成されやすいため、感光性組成物全体としての硬度が向上し、タック性が小さくなると考えられる。
特定重合体が、式Ｂ１により表される構成単位を５質量％以上の含有量で含むことにより、硬化膜において架橋構造が形成されて膜が緻密になるため、水蒸気を透過しにくくなる、すなわち、ＷＶＴＲが低減されると考えられる。
また、特定重合体が、式Ｂ１により表される構成単位を６０質量％以下の含有量で含むことにより、感光性組成物全体としての硬度が低下しにくく、タック性が小さくなると考えられる。
特定重合体の酸価が３．５０ｍｍｏｌ／ｇ以下であることにより、水分子が硬化膜に付着することが抑制され、水蒸気透過性が低減されると考えられる。
【００１５】
＜感光性組成物の用途＞
本開示に係る感光性組成物は、ＷＶＴＲの低減が求められる硬化膜の形成に特に制限なく用いられる。
ＷＶＴＲの低減が求められる硬化膜の一例として、タッチパネル用保護膜が挙げられる。
すなわち、本開示に係る感光性組成物は、タッチパネル用保護膜の形成に用いられることが好ましい。
以下、タッチパネル及びタッチパネル用保護膜について説明する。
【００１６】
＜タッチパネル及びタッチパネル用保護膜＞
携帯電話、カーナビゲーション、パーソナルコンピュータ、券売機、銀行の端末などの電子機器として、画像表示領域を有する液晶表示装置の表面にタッチパネル（即ち、タブレット型の入力装置）が配置されている電子機器が知られている。
かかる電子機器では、画像表示領域に表示された指示画像を参照しながら、タッチパネルの上記指示画像に対応する箇所に、指又はタッチペンなどで触れることにより、情報の入力を行う。
【００１７】
タッチパネルには、タッチパネル用電極（例えば透明電極パターン）、及び、タッチパネル用配線（例えば、枠部に形成された引き回し配線（例えば銅線などの金属配線））の少なくとも一方が設けられる。タッチパネルには、更に、タッチパネル用電極及びタッチパネル用配線の少なくとも一方（以下、「電極等」ともいう）を保護する目的で、電極等を直接又は他の層を介して覆う、タッチパネル用保護膜が設けられる。
タッチパネルでは、湿気（即ち水蒸気）により、電極等が腐食する場合がある。更に、タッチパネル用保護膜の厚さは、例えば、一般的なプリント配線基板用の保護膜の厚さと比較して薄い場合がある。従って、タッチパネル用保護膜には、電極等の腐食を抑制するために、ＷＶＴＲの低減が求められる場合がある。
従って、本開示に係る感光性組成物は、電極等（即ち、タッチパネル用電極及びタッチパネル用配線の少なくとも一方）を備えるタッチパネルの電極等を保護するタッチパネル用保護膜を、感光性組成物の硬化膜として形成する用途に特に好適である。
【００１８】
以下、本開示に係る感光性組成物に含有され得る各成分について説明する。
【００１９】
＜特定重合体＞
本開示に係る感光性組成物は、上記式Ａ１により表される構成単位を３０質量％〜７０質量％と、上記式Ｂ１により表される構成単位を５質量％〜６０質量％とを含有し、酸価が３．５０ｍｍｏｌ／ｇ以下である
特定重合体は、上述した各単位以外のその他の構成単位を含んでいてもよい。
【００２０】
〔式Ａ１により表される構成単位〕
特定重合体は、下記式Ａ１により表される構成単位を３０質量％〜７０質量％含有する。
【００２１】
【化２】
2019101322.tif 000003
【００２２】
式Ａ１中、Ａｒはフェニル基又はナフチル基を表し、ＲＡ１は水素原子又はアルキル基を表す。
式Ａ１中、Ａｒは置換基を有していてもよいが、無置換のフェニル基又は無置換のナフチル基が好ましい。フェニル基又はナフチル基が有していてもよい置換基としては、アルキル基、アルコキシ基、アリール基、ハロゲン原子、ヒドロキシ基等が挙げられる。また、フェニル基又はナフチル基は置換基を複数有していてもよい。
式Ａ１中、ＲＡ１は水素原子であることが好ましい。ＲＡ１がアルキル基を表す場合、炭素数１〜４のアルキル基が好ましく、メチル基がより好ましい。
【００２３】
式Ａ１により表される構成単位は、例えば、特定重合体の製造時に使用される単量体として、下記式Ａ２により表される単量体を用いることにより、特定重合体中に導入される。
【００２４】
【化３】
2019101322.tif 000004
【００２５】
式Ａ２中、Ａｒ及びＲＡ１はそれぞれ式Ａ１中のＡｒ及びＲＡ１と同義であり、好ましい態様も同様である。
【００２６】
式Ａ２により表される単量体の具体例としては、スチレン、α−メチルスチレン、１−ビニルナフタレン、２−ビニルナフタレン、４−ヒドロキシスチレン、４−ブロモスチレン、４−メトキシスチレン等が挙げられ、スチレンが特に好ましい。
【００２７】
式Ａ１により表される構成単位の具体例を下記に示すが、式Ａ１により表される構成単位はこれに限定されるものではない。
【００２８】
【化４】
2019101322.tif 000005
【００２９】
タック性を小さくする観点から、特定重合体の全質量に対する、式Ａ１により表される構成単位の含有量は、３０質量％〜７０質量％であり、４０質量％〜６０質量％であることが好ましい。
特定重合体は、式Ａ１により表される構成単位を複数種含有してもよい。その場合、上記含有量は式Ａ１により表される複数の構成単位の含有量の合計値である。
【００３０】
〔式Ｂ１により表される構成単位〕
特定重合体は、下記式Ｂ１により表される構成単位を５質量％〜６０質量％含有する。
【００３１】
【化５】
2019101322.tif 000006
【００３２】
式Ｂ１中、ＸＢ１及びＸＢ２はそれぞれ独立に、−Ｏ−又は−ＮＲＮ−を表し、ＲＮは水素原子又はアルキル基を表し、Ｌはメチレン基、エチレン基又はアリーレン基を表し、ＲＢ１及びＲＢ２はそれぞれ独立に、水素原子又はアルキル基を表す。
式Ｂ１中、ＸＢ１及びＸＢ２の少なくとも一方が−Ｏ−であることが好ましく、いずれもが−Ｏ−であることがより好ましい。
式Ｂ１中、ＲＮは水素原子又は炭素数１〜４のアルキル基が好ましく、水素原子又はメチル基がより好ましく、水素原子が更に好ましい。
また、上記Ｌは置換基を有していてもよく、置換基としてはアルキル基が挙げられ、炭素数１〜４のアルキル基がより好ましく、メチル基が更に好ましい。
式Ｂ１中、Ｌはメチレン基、エチレン基又はメチルエチレン基であることが好ましい。
また、Ｌがアリーレン基を表す場合、フェニレン基又はナフチレン基が好ましく、フェニレン基がより好ましい。
式Ｂ１中、ＲＢ１及びＲＢ２はそれぞれ独立に、水素原子又はメチル基であることが好ましい。タック性を小さくする観点からＲＢ１は、メチル基であることがより好ましい。
【００３３】
式Ｂ１により表される構成単位は、例えば、特定重合体の製造時に使用される単量体として、下記式Ｂ２又は下記式Ｂ３により表される単量体を用いることにより特定重合体中に導入される。具体的には、例えば、上記単量体を少なくとも用いた重合後に、下記式Ｂ２又は下記式Ｂ３により表される単量体に由来する構成単位に対し、塩基化合物を用いた脱離反応によってエチレン性不飽和基を形成することにより、式Ｂ１により表される構成単位が特定重合体中に導入される。
【００３４】
【化６】
2019101322.tif 000007
【００３５】
式Ｂ２及び式Ｂ３中、ＲＢ１、ＸＢ１、ＸＢ２及びＬはそれぞれ、式１中のＲＢ１、ＸＢ１、ＸＢ２及びＬと同義であり、好ましい態様も同様である。
式Ｂ２及び式Ｂ３中、ＲＢ４及びＲＢ５はそれぞれ、式１中のＲＢ２と同義であり、好ましい態様も同様である。
式Ｂ２及び式Ｂ３中、ＡＢ１及びＡＢ２は、ハロゲン原子を表し、塩素原子、臭素原子、又は、ヨウ素原子が好ましい。
【００３６】
−脱離反応を生起させるために用いられる塩基化合物−
また、上述の脱離反応を生起させるために用いられる塩基化合物としては、水酸化ナトリウム、水酸化カリウム、炭酸ナトリウム、炭酸水素ナトリウム、炭酸カリウム、炭酸水素カリウム等の無機塩基化合物、ナトリウムメトキシド、ナトリウムエトキシド、カリウムｔ−ブトキシド等の金属アルコキシド、トリエチルアミン、ピリジン、ジアザビシクロウンデセン（ＤＢＵ）等の有機塩基化合物が挙げられる。
【００３７】
式Ｂ２又は式Ｂ３により表される重合性モノマーの例としては、下記化合物（ｉ−１）〜（ｉ−６）、（ｉｉ−１）〜（ｉｉ−６）が挙げられるが、これらに限定されるものではない。
【００３８】
【化７】
2019101322.tif 000008
【００３９】
式Ｂ１により表される構成単位の具体例を下記に示すが、これに限定されるものではない。
下記具体例中、Ｒはそれぞれ独立に、水素原子又はメチル基を表す。
【００４０】
【化８】
2019101322.tif 000009
【００４１】
硬化膜のＷＶＴＲの低減とタック性の低減とを両立する観点から、特定重合体の全質量に対する、式Ｂ１により表される構成単位の含有量は、５質量％〜６０質量％であり、１５質量％〜５０質量％であることが好ましい。
特定重合体は、式Ｂ１により表される構成単位を複数種含有してもよい。その場合、上記含有量は式Ｂ１により表される複数の構成単位の含有量の合計値である。
【００４２】
〔酸価〕
特定重合体の酸価は、硬化膜のＷＶＴＲを低減する観点から、３．５０ｍｍｏｌ／ｇ以下であり、３．００ｍｍｏｌ／ｇ以下であることがより好ましく、２．５０ｍｍｏｌ／ｇ以下であることが更に好ましい。
また、特定重合体の酸価は、現像性の観点から、０．５０ｍｍｏｌ／ｇ以上であることが好ましく、１．００ｍｍｏｌ／ｇ以上であることがより好ましく、１．５０ｍｍｏｌ／ｇ以上であることが更に好ましい。
高分子分散剤の酸価は、ＪＩＳ  Ｋ００７０（１９９２）に準拠して中和滴定法により測定され、１ｍｍｏｌ／ｇ＝５６．１ｍｇＫＯＨ／ｇとして換算することにより算出される。
【００４３】
−酸性基を有する構成単位−
特定重合体の酸価を上記範囲とするため、特定重合体は、酸性基を有する構成単位を有することが好ましい。
酸性基とは、解離性のプロトンを有する置換基であり、例えば、カルボキシ基、ホスホニル基、ホスホリル基、スルホ基、ホウ酸基といった酸性を示す基を意味する。これらの中でも、酸性基としては、カルボキシ基、スルホ基又はホスホニル基が好ましく、カルボキシ基がより好ましい。
【００４４】
酸性基を有する構成単位は、（メタ）アクリル酸、クロトン酸、イタコン酸、マレイン酸、フマル酸、ビス（メタクリロキシエチル）ホスフェート又は２−アクリルアミド−２−メチルプロパンスルホン酸等の酸性基を有する単量体に由来する構成単位であることが好ましく、メタクリル酸又はアクリル酸に由来する構成単位であることがより好ましく、タック性を小さくする観点からメタクリル酸に由来する構成単位であることが更に好ましい。
【００４５】
特定重合体の全質量に対する、酸性基を有する構成単位の含有量は、上述の酸価を好ましい範囲とする観点から、５質量％以上３０質量％以下とすることが好ましく、１０質量％以上２５質量％以下がより好ましい。
特定重合体は、酸性基を有する構成単位を複数種含有してもよい。その場合、上記含有量は酸性基を有する複数の構成単位の含有量の合計値である。
【００４６】
〔脂環式構造を有する構成単位〕
特定重合体は、タック性を小さくする観点から、脂環式構造を有する構成単位を更に有することが好ましい。
脂環式構造としては、ジシクロペンタニル環構造、ジシクロペンテニル環構造、イソボルニル環構造、アダマンタン環構造等が挙げられる。
脂環式構造を有する構成単位は、ジシクロペンタニル（メタ）アクリレート、ジシクロペンテニル（メタ）アクリレート、イソボルニル（メタ）アクリレート、又は、アダマンチル（メタ）アクリレートに由来する構成単位であることが好ましい。タック性を小さくする観点から、脂環式構造を有する構成単位は、ジシクロペンタニルメタクリレート、ジシクロペンテニルメタクリレート、イソボルニルタクリレート、又は、アダマンチルメタクリレートに由来する構成単位であることが更に好ましい。
【００４７】
特定重合体の全質量に対する、脂環式構造を有する構成単位の含有量は、硬化膜のＷＶＴＲを低減する観点から、５質量％以上３０質量％以下とすることが好ましく、１０質量％以上２５質量％以下がより好ましい。
特定重合体は、脂環式構造を有する構成単位を複数種含有してもよい。その場合、上記含有量は脂環式構造を含む複数の構成単位の含有量の合計値である。
【００４８】
特定重合体の全質量に対する、その他の構成単位の含有量は、タック性及び硬化膜のＷＶＴＲの低減の観点から、０質量％〜２０質量％とすることが好ましく、０．２質量％〜１０質量％がより好ましい。
特定重合体は、その他の構成単位を複数種含有してもよい。その場合、上記含有量はその他の複数の構成単位の含有量の合計値である。
【００４９】
〔特定重合体の重量平均分子量〕
特定重合体の重量平均分子量（Ｍｗ）は、特に限定されないが、現像性、硬化膜のＷＶＴＲをより低減させる観点、及び、タック性を小さくする観点から、１０，０００〜２００，０００が好ましく、１０，０００〜１００，０００がより好ましく、１０，０００〜６０，０００が特に好ましい。
本開示において、重量平均分子量（Ｍｗ）の測定は、下記の条件にて、ゲル透過クロマトグラフ（ＧＰＣ）により行うことができる。検量線は、東ソー（株）製「標準試料ＴＳＫ  ｓｔａｎｄａｒｄ，ｐｏｌｙｓｔｙｒｅｎｅ」：「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製する。
−条件−
・ＧＰＣ：ＨＬＣ（登録商標）−８０２０ＧＰＣ（東ソー（株）製）
・カラム：ＴＳＫｇｅｌ（登録商標）、Ｓｕｐｅｒ  ＭｕｌｔｉｐｏｒｅＨＺ−Ｈ（東ソー（株）製、４．６ｍｍＩＤ×１５ｃｍ）を３本
・溶離液：ＴＨＦ（テトラヒドロフラン）
・試料濃度：０．４５質量％
・流速：０．３５ｍｌ／ｍｉｎ
・サンプル注入量：１０μｌ
・測定温度：４０℃
・検出器：示差屈折計（ＲＩ）
【００５０】
〔含有量〕
本開示に係る感光性組成物における特定重合体の含有量には特に制限はない。
特定重合体の含有量は、感光性組成物の固形分量に対し、１０質量％〜９５質量％であることが好ましく、１０質量％〜６０質量％であることがより好ましく、２０質量％〜５０質量％であることが特に好ましい。
また、本開示に係る感光性組成物が特定重合体を含有することにより、硬化膜の塩水湿熱耐性も向上する。ここで、塩水湿熱耐性とは、汗などの塩分を含む液体に曝された場合における湿熱耐性を意味する（以下、同様である）。
【００５１】
本開示に係る感光性組成物は、特定重合体以外のその他のポリマー（例えば、アクリル樹脂、ポリシロキサン樹脂、ポリスチレン樹脂、ポリイミド樹脂等）を含有していてもよい。
本開示に係る感光性組成物において、含有されるポリマーの総含有量に対する特定重合体の含有量は、６０質量％〜１００質量％が好ましく、８０質量％〜１００質量％がより好ましく、９０質量％〜１００質量％が特に好ましい。
【００５２】
〔特定重合体の製造方法〕
特定重合体は、例えば、上述の式Ａ２により表される単量体と、上述の式Ｂ２及び式Ｂ３により表される単量体よりなる群から選ばれた少なくとも１種と、上述の酸性基を有する単量体と、を公知の方法により重合した後に、上述の塩基化合物を用いた脱離反応により製造される。
特定重合体の製造方法の詳細としては、特許第５５１２０９５号公報に記載の方法を参照することができる。
【００５３】
〔具体例〕
本開示において用いられる特定重合体の具体例としては、後述する実施例における重合体Ｐ−１〜重合体Ｐ−１３が挙げられる。
【００５４】
＜ラジカル重合開始剤＞
本開示に係る感光性組成物は、ラジカル重合開始剤を少なくとも１種含有する。
ラジカル重合開始剤としては特に制限はなく、公知のラジカル重合開始剤を用いることができる。
ラジカル重合開始剤は、光ラジカル重合開始剤であることが好ましい。
ラジカル重合開始剤としては、
オキシムエステル構造を有するラジカル重合開始剤（以下、「オキシム系重合開始剤」ともいう）、
α−アミノアルキルフェノン構造を有するラジカル重合開始剤（以下、「α−アミノアルキルフェノン系重合開始剤」ともいう）、
α−ヒドロキシアルキルフェノン構造を有するラジカル重合開始剤（以下、「α−ヒドロキシアルキルフェノン系重合開始剤」ともいう）、
アシルフォスフィンオキサイド構造を有するラジカル重合開始剤（以下、「アシルフォスフィンオキサイド系重合開始剤」ともいう）、
等が挙げられる。
【００５５】
ラジカル重合開始剤は、オキシム系重合開始剤、α−アミノアルキルフェノン系重合開始剤、及びα−ヒドロキシアルキルフェノン系重合開始剤よりなる群から選ばれる少なくとも１種を含むことが好ましく、オキシム系重合開始剤及びα−アミノアルキルフェノン系重合開始剤よりなる群から選ばれる少なくとも１種を含むことがより好ましい。
【００５６】
また、ラジカル重合開始剤としては、例えば、特開２０１１−９５７１６号公報の段落００３１〜００４２、特開２０１５−０１４７８３号公報の段落００６４〜００８１に記載された重合開始剤を用いてもよい。
【００５７】
ラジカル重合開始剤の市販品としては、１，２−オクタンジオン，１−［４−（フェニルチオ）−，２−（Ｏ−ベンゾイルオキシム）］（商品名：ＩＲＧＡＣＵＲＥ（登録商標）  ＯＸＥ−０１、ＢＡＳＦ社製）、エタノン，１−［９−エチル−６−（２−メチルベンゾイル）−９Ｈ−カルバゾール−３−イル］−，１−（Ｏ−アセチルオキシム）（商品名：ＩＲＧＡＣＵＲＥ  ＯＸＥ−０２、ＢＡＳＦ社製）、２−（ジメチルアミノ）−２−［（４−メチルフェニル）メチル］−１−［４−（４−モルホリニル）フェニル］−１−ブタノン（商品名：ＩＲＧＡＣＵＲＥ  ３７９ＥＧ、ＢＡＳＦ社製）、２−メチル−１−（４−メチルチオフェニル）−２−モルフォリノプロパン−１−オン（商品名：ＩＲＧＡＣＵＲＥ  ９０７、ＢＡＳＦ社製）、２−ヒドロキシ−１−｛４−［４−（２−ヒドロキシ−２−メチルプロピオニル）ベンジル］フェニル｝−２−メチルプロパン−１−オン（商品名：ＩＲＧＡＣＵＲＥ  １２７、ＢＡＳＦ社製）、２−ベンジル−２−ジメチルアミノ−１−（４−モルフォリノフェニル）−ブタノン−１（商品名：ＩＲＧＡＣＵＲＥ  ３６９、ＢＡＳＦ社製）、２−ヒドロキシ−２−メチル−１−フェニルプロパン−１−オン（商品名：ＩＲＧＡＣＵＲＥ  １１７３、ＢＡＳＦ社製）、１−ヒドロキシシクロヘキシルフェニルケトン（商品名：ＩＲＧＡＣＵＲＥ  １８４、ＢＡＳＦ社製）、２，２−ジメトキシ−１，２−ジフェニルエタン−１−オン（商品名：ＩＲＧＡＣＵＲＥ  ６５１、ＢＡＳＦ社製）、オキシムエステル系の（商品名：Ｌｕｎａｒ  ６、ＤＫＳＨジャパン（株）製）などが挙げられる。
【００５８】
〔含有量〕
本開示に係る感光性組成物におけるラジカル重合開始剤の含有量には特に制限はない。
本開示に係る感光性組成物は、ラジカル重合開始剤を１種単独で含んでもよいし、２種以上を併用してもよい。
ラジカル重合開始剤の含有量は、感光性組成物の固形分量に対し、０．１質量％以上が好ましく、０．５質量％以上がより好ましく、１．０質量％以上が更に好ましい。
また、ラジカル重合開始剤の含有量は、感光性組成物の固形分量に対し、１０質量％以下が好ましく、５質量％以下がより好ましい。
【００５９】
＜ラジカル重合性化合物＞
本開示に係る感光性組成物は、硬化膜の強度をより向上させる観点から、ラジカル重合性化合物を少なくとも１種含有することが好ましい。
ラジカル重合性化合物は、２官能以上のラジカル重合性化合物を含むことが好ましい。
【００６０】
ここで、ラジカル重合性化合物とは、一分子中にラジカル重合性基を有するモノマーを意味し、２官能以上のラジカル重合性化合物とは、一分子中にラジカル重合性基を２つ以上有するモノマーを意味する。
ラジカル重合性基としては、エチレン性不飽和基（即ち、エチレン性二重結合を有する基）が好ましく、（メタ）アクリロイル基がより好ましい。
ラジカル重合性化合物としては、（メタ）アクリレートが好ましい。
【００６１】
本開示に係る感光性組成物は、硬化膜のＷＶＴＲの低減及び塩水湿熱耐性を向上する観点から、２官能のラジカル重合性化合物（好ましくは、２官能の（メタ）アクリレート）と、３官能以上のラジカル重合性化合物（好ましくは、３官能以上の（メタ）アクリレート）と、を含有することが特に好ましい。
また、本開示に係る感光性組成物が３官能以上の（メタ）アクリレートを含有することにより、得られる硬化膜における架橋密度が上昇し、よりＷＶＴＲが低減されやすくなる。
【００６２】
〔環構造を有する２官能のラジカル重合性化合物〕
本開示に係る感光性組成物は、硬化膜のＷＶＴＲを低減する観点から、上記２官能以上のラジカル重合性化合物として、環構造を有する２官能のラジカル重合性化合物を含むことが好ましい。
環構造としては、脂環式構造であっても芳香環式構造であってもよいが、脂環式構造であることが好ましい。
脂環式構造を有する２官能のラジカル重合性化合物としては、トリシクロデカンジオールジ（メタ）アクリレートが挙げられ、トリシクロデカンジメタノールジ（メタ）アクリレートが好ましい。
また、芳香環式構造を有する２官能のラジカル重合性化合物としては、ビスフェノール構造（ビスフェノールＡ構造、ビスフェノールＦ構造等）を有する２官能のラジカル重合性化合物が挙げられ、ビスフェノール構造を有するジ（メタ）アクリレート化合物（例えば、アルキレンオキサイド変性ビスフェノールＡジ（メタ）アクリレート等）が好ましい。
脂環式構造を有する２官能のラジカル重合性化合物としては、市販品を使用してもよく、市販品としては、トリシクロデカンジメタノールジアクリレート（Ａ−ＤＣＰ  新中村化学工業（株）製）、トリシクロデカンジメタノールジメタクリレート（ＤＣＰ  新中村化学工業（株）製）等が挙げられる。
【００６３】
〔その他の２官能のラジカル重合性化合物〕
その他の２官能のラジカル重合性化合物としては特に制限はなく、公知の化合物の中から適宜選択できる。
その他の２官能のラジカル重合性化合物としては、１，９−ノナンジオールジ（メタ）アクリレート、１，６−ヘキサンジオールジ（メタ）アクリレート、等のアルキレンジオールジ（メタ）アクリレートが挙げられる。
その他の２官能のラジカル重合性化合物としては、市販品を使用してもよく、市販品としては、１，９−ノナンジオールジアクリレート（Ａ−ＮＯＤ−Ｎ  新中村化学工業（株）製）、１，６−ヘキサンジオールジアクリレート（Ａ−ＨＤ−Ｎ  新中村化学工業（株）製）等が挙げられる。
【００６４】
〔３官能以上のラジカル重合性化合物〕
３官能以上のラジカル重合性化合物としては特に制限はなく、公知の化合物の中から適宜選択できる。
３官能以上のラジカル重合性化合物としては、例えば、ジペンタエリスリトール（トリ／テトラ／ペンタ／ヘキサ）（メタ）アクリレート、ペンタエリスリトール（トリ／テトラ）（メタ）アクリレート、トリメチロールプロパントリ（メタ）アクリレート、ジトリメチロールプロパンテトラ（メタ）アクリレート、イソシアヌル酸トリ（メタ）アクリレート、グリセリントリ（メタ）アクリレート骨格の（メタ）アクリレート化合物、等が挙げられる。
【００６５】
ここで、「（トリ／テトラ／ペンタ／ヘキサ）（メタ）アクリレート」は、トリ（メタ）アクリレート、テトラ（メタ）アクリレート、ペンタ（メタ）アクリレート、及びヘキサ（メタ）アクリレートを包含する概念であり、「（トリ／テトラ）（メタ）アクリレート」は、トリ（メタ）アクリレート及びテトラ（メタ）アクリレートを包含する概念である。
【００６６】
ラジカル重合性化合物としては、
（メタ）アクリレート化合物のカプロラクトン変性化合物（日本化薬（株）製ＫＡＹＡＲＡＤ（登録商標）  ＤＰＣＡ−２０、新中村化学工業（株）製Ａ−９３００−１ＣＬ等）、（メタ）アクリレート化合物のアルキレンオキサイド変性化合物（日本化薬（株）製ＫＡＹＡＲＡＤ  ＲＰ−１０４０、新中村化学工業（株）製ＡＴＭ−３５Ｅ、Ａ−９３００、ダイセル・オルネクス社製  ＥＢＥＣＲＹＬ（登録商標）  １３５等）、
エトキシル化グリセリントリアクリレート（新中村化学工業（株）製Ａ−ＧＬＹ−９Ｅ等）、等も挙げられる。
【００６７】
〔ウレタン（メタ）アクリレート〕
ラジカル重合性化合物としては、ウレタン（メタ）アクリレート（好ましくは３官能以上のウレタン（メタ）アクリレート）も挙げられる。
３官能以上のウレタン（メタ）アクリレートとしては、例えば、８ＵＸ−０１５Ａ（大成ファインケミカル（株）製）、ＵＡ−３２Ｐ（新中村化学工業（株）製）、ＵＡ−１１００Ｈ（新中村化学工業（株）製）、等が挙げられる。
【００６８】
〔酸性基を有するラジカル重合性化合物〕
また、ラジカル重合性化合物は、アルカリ可溶性向上（即ち現像性向上）、及び、硬化膜の塩水湿熱耐性の向上する観点から、酸性基を有するラジカル重合性化合物を含むことが好ましい。
酸性基としては、例えば、リン酸基、スルホン酸基、及びカルボキシ基が挙げられ、カルボキシ基が好ましい。
酸性基を有するラジカル重合性化合物としては、例えば、
酸性基を有する３〜４官能のラジカル重合性化合物（ペンタエリスリトールトリ及びテトラアクリレート［ＰＥＴＡ］骨格にカルボン酸基を導入したもの（酸価＝８０ｍｇＫＯＨ／ｇ〜１２０ｍｇＫＯＨ／ｇ））、
酸性基を有する５〜６官能のラジカル重合性化合物（ジペンタエリスリトールペンタ及びヘキサアクリレート［ＤＰＨＡ］骨格にカルボン酸基を導入したもの（酸価＝２５〜７０ｍｇＫＯＨ／ｇ））、等が挙げられる。
これら酸性基を有する３官能以上のラジカル重合性化合物は、必要に応じ、酸性基を有する２官能のラジカル重合性化合物と併用してもよい。
【００６９】
酸性基を有するラジカル重合性化合物としては、カルボキシ基を含有する２官能以上のラジカル重合性化合物及びそのカルボン酸無水物よりなる群から選ばれる少なくとも１種が好ましい。これにより硬化膜の塩水湿熱耐性が高まる。
カルボキシ基を含有する２官能以上のラジカル重合性化合物は特に制限されず、公知の化合物の中から適宜選択できる。
カルボキシ基を含有する２官能以上のラジカル重合性化合物としては、例えば、アロニックス（登録商標）ＴＯ−２３４９（東亞合成（株）製）、アロニックスＭ−５２０（東亞合成（株）製）、又はアロニックスＭ−５１０（東亞合成（株）製）を好ましく用いることができる。
【００７０】
酸性基を有するラジカル重合性化合物は、特開２００４−２３９９４２号公報の段落００２５〜００３０に記載の酸基を有する重合性化合物であることも好ましい。この公報の内容は本明細書に組み込まれる。
【００７１】
〔分子量〕
本開示に係る感光性組成物に含有され得るラジカル重合性化合物の分子量（分布を有する場合は、重量平均分子量）としては、２００〜３０００が好ましく、２５０〜２６００がより好ましく、２８０〜２２００が更に好ましい。
本開示に係る感光性組成物がラジカル重合性化合物を含有する場合、感光性組成物に含有されるすべてのラジカル重合性化合物のうち、分子量が最小のものの分子量は、２５０以上が好ましく、２８０以上がより好ましく、３００以上が更に好ましい。
本開示に係る感光性組成物がラジカル重合性化合物を含有する場合、感光性組成物に含有されるすべてのラジカル重合性化合物のうち、分子量３００以下のラジカル重合性化合物の含有量の割合は、感光性組成物に含有されるすべての重合性化合物に対して、３０質量％以下が好ましく、２５質量％以下がより好ましく、２０質量％以下が更に好ましい。
【００７２】
〔含有量〕
本開示に係る感光性組成物がラジカル重合性化合物を含有する場合、ラジカル重合性化合物の含有量は、感光性組成物の固形分量に対し、１質量％〜７０質量％が好ましく、１０質量％〜７０質量％がより好ましく、２０質量％〜６０質量％が更に好ましく、２０質量％〜５０質量％が特に好ましい。
【００７３】
また、本開示に係る感光性組成物が２官能のラジカル重合性化合物と３官能以上のラジカル重合性化合物とを含有する場合、２官能のラジカル重合性化合物の含有量は、感光性組成物に含まれる全てのラジカル重合性化合物に対し、１０質量％〜９０質量％が好ましく、２０質量％〜８５質量％がより好ましく、３０質量％〜８０質量％が更に好ましい。
また、この場合、３官能以上のラジカル重合性化合物の含有量は、感光性組成物に含まれる全てのラジカル重合性化合物に対し、１０質量％〜９０質量％が好ましく、１５質量％〜８０質量％がより好ましく、２０質量％〜７０質量％が更に好ましい。
また、この場合、２官能以上のラジカル重合性化合物の含有量は、２官能のラジカル重合性化合物と３官能以上のラジカル重合性化合物との総含有量に対し、５０質量％以上１００質量％未満であることが好ましく、６０質量％〜９５質量％であることがより好ましく、７０質量％〜９５質量％であることが特に好ましい。
【００７４】
また、本開示に係る感光性組成物が２官能以上のラジカル重合性化合物を含有する場合、この感光性組成物は、更に単官能のラジカル重合性化合物を含有してもよい。
但し、本開示に係る感光性組成物が２官能以上のラジカル重合性化合物を含有する場合、感光性組成物に含有されるラジカル重合性化合物において、２官能以上のラジカル重合性化合物が主成分であることが好ましい。
具体的には、本開示に係る感光性組成物が２官能以上のラジカル重合性化合物を含有する場合において、２官能以上のラジカル重合性化合物の含有量は、感光性組成物に含有されるラジカル重合性化合物の総含有量に対し、６０質量％〜１００質量％が好ましく、８０質量％〜１００質量％がより好ましく、９０質量％〜１００質量％が特に好ましい。
【００７５】
また、本開示に係る感光性組成物が、酸性基を有するラジカル重合性化合物（好ましくは、カルボキシ基を含有する２官能以上のラジカル重合性化合物又はそのカルボン酸無水物）を含有する場合、酸性基を有するラジカル重合性化合物の含有量は、感光性組成物の固形分量に対し、１質量％〜５０質量％が好ましく、１質量％〜２０質量％がより好ましく、１質量％〜１０質量％が更に好ましい。
【００７６】
本開示に係る感光性組成物において、特定重合体に対するラジカル重合性化合物の含有質量比（ラジカル重合性化合物／特定重合体）は、１．５以下が好ましく、０．１〜１．５がより好ましく、０．５〜１．５が更に好ましく、０．８〜１．５が更に好ましく、１．０〜１．４が特に好ましい。
【００７７】
＜熱反応性基を有する化合物（熱架橋性化合物）＞
本開示に係る感光性組成物は、硬化膜のＷＶＴＲをより低減させる観点から、熱反応性基を有する化合物を更に含有することが好ましい。
本開示において、熱反応性基とは、結合を生じる基であって、熱の作用により反応性が変化する基を意味する。
熱反応性基を有する化合物は、硬化膜のＷＶＴＲをより低減させる観点から、一分子中に２つ以上の熱反応性基を有する化合物であることが好ましい。
一分子中に２つ以上の熱反応性基を有する化合物は、熱により反応して架橋構造を形成する。以下、一分子中に２つ以上の熱反応性基を有する化合物を、「熱架橋性化合物」ともいう。
本開示に係る感光性組成物が熱架橋性化合物を含有する場合には、上記感光性組成物は、感光性（即ち、光硬化性）だけでなく、更に、熱硬化性をも有する。
本開示に係る感光性組成物が光硬化性及び熱硬化性の両方を有する場合には、光硬化により強度に優れた硬化膜を形成でき、硬化膜形成後の熱硬化により、硬化膜の強度を更に向上させ、かつ、硬化膜のＷＶＴＲをより低減させることができる。
【００７８】
熱架橋性化合物の熱反応性基は、硬化膜のＷＶＴＲをより低減させる観点から、イソシアネート基、ケテン基、ブロック化イソシアネート基、及びブロック化ケテン基よりなる群から選ばれる少なくとも１種であることが好ましい。
即ち、熱架橋性化合物は、イソシアネート基、ケテン基、ブロック化イソシアネート基、及びブロック化ケテン基よりなる群から選ばれる少なくとも１種である熱反応性基を、一分子中に合計で２つ以上有することが特に好ましい。一分子中の熱反応性基の数の上限には特に制限は無いが、一分子中の熱反応性基の数は、例えば３０以下とすることができ、１０以下がより好ましい。
【００７９】
熱架橋性化合物は、一分子中に親水性基を有していてもよい。
熱架橋性化合物が一分子中に親水性基を有することにより、現像性が向上する。
一分子中に親水性基を有する熱架橋性化合物としては特に制限されず、公知の化合物を用いることができる。
一分子中に親水性基を有する熱架橋性化合物の合成方法も特に制限されない。
一分子中に親水性基を有する熱架橋性化合物における親水性基として、ノニオン型親水性基又はカチオン型親水性基が好ましい。
ノニオン型親水性基は特に限定されず、例えば、メタノール、エタノール、ブタノール、エチレングリコール、及びジエチレングリコールのうちいずれかのアルコールの水酸基に、エチレンオキサイド又はプロピレンオキサイドを付加した構造の基が挙げられる。
【００８０】
熱架橋性化合物は、熱により酸と反応する化合物であってもよい。
熱により酸と反応する化合物である熱架橋性化合物は、加熱により、系内に存在する酸性基（例えば、特定重合体が酸基含有単位を含む場合における特定重合体中の酸性基）と反応する。これにより、系内の極性が減少するため親水性が低下する。
熱により酸と反応する化合物である熱架橋性化合物としては、熱反応性基として、ブロック剤により一時的に不活性化されている基（例えば、ブロック化イソシアネート基、ブロック化ケテン基、等）を有し、かつ、所定の解離温度においてブロック剤由来の基が解離することにより酸と反応可能となる化合物であることが好ましい。
熱により酸と反応する化合物である熱架橋性化合物は、２５℃における酸との反応性よりも、２５℃を超えて加熱した後における酸との反応性の方が高い化合物であることが好ましい。
【００８１】
熱により酸と反応する化合物である熱架橋性化合物としては、ブロック化イソシアネート基を有する化合物（以下、「ブロックイソシアネート化合物」）又はブロック化ケテン基を有する化合物（以下、「ブロックケテン化合物」）が特に好ましい。
この態様であると、電極（金属又は金属化合物）を保護する保護膜を感光性組成物によって形成する場合において、熱架橋性化合物による電極の錆びが抑制される。
【００８２】
〔ブロックイソシアネート化合物〕
ブロックイソシアネート化合物としては、イソシアネート化合物（即ち、イソシアネート基を有する化合物）のイソシアネート基をブロック剤で保護（マスク）した構造を有する化合物が好ましい。
【００８３】
ブロックイソシアネート化合物は、一分子中に親水性基を有することが好ましい。親水性基の好ましい態様は、上述のとおりである。
【００８４】
ブロックイソシアネート化合物の解離温度は、１００℃〜１６０℃が好ましく、１３０℃〜１５０℃がより好ましい。
ここで、ブロックイソシアネート化合物の解離温度とは、「示差走査熱量計（セイコーインスツルメンツ（株）製、ＤＳＣ６２００）により、ＤＳＣ（Differential Scanning Calorimetry）分析にて測定した場合に、ブロックイソシアネートの脱保護反応に伴う吸熱ピークの温度」のことをいう。
【００８５】
ブロックイソシアネート化合物（例えば、解離温度が１００℃〜１６０℃であるブロックイソシアネート化合物）を形成するためのブロック剤としては、例えば、ピラゾール系化合物（３，５−ジメチルピラゾール、３−メチルピラゾール、４−ブロモ−３，５−ジメチルピラゾール、４−ニトロ−３，５−ジメチルピラゾールなど）、活性メチレン系化合物（マロン酸ジエステル（マロン酸ジメチル、マロン酸ジエチル、マロン酸ジｎ−ブチル、マロン酸ジ２−エチルヘキシルなど）など）、トリアゾール系化合物（１，２，４−トリアゾールなど）、オキシム系化合物（一分子中に−Ｃ（＝Ｎ−ＯＨ）−で表される構造を有する化合物；例えば、ホルムアルドオキシム、アセトアルドオキシム、アセトオキシム、メチルエチルケトオキシム、シクロヘキサノンオキシムなど）が挙げられる。
中でも、保存安定性の観点から、オキシム系化合物及びピラゾール系化合物が好ましく、オキシム系化合物がより好ましい。
【００８６】
硬化膜の靭性及び基材密着力を向上する観点から、ブロックイソシアネート化合物は、イソシアヌレート構造を有することが好ましい。
イソシアヌレート構造を有するブロックイソシアネート化合物は、例えば、ヘキサメチレンジイソシアネートをイソシアヌレート化して合成される。
イソシアヌレート構造を有するブロックイソシアネート化合物のうち、ブロック剤としてオキシム系化合物を用いたオキシム構造を有する化合物は、オキシム構造を有さない化合物と比較して、解離温度を好ましい範囲に制御しやすく、かつ、現像残渣を少なくしやすいため、好ましい。
【００８７】
ブロックイソシアネート化合物として、特開２００６−２０８８２４号公報の段落００７４〜００８５に記載のブロックイソシアネート化合物を用いてもよく、この公報の内容は本明細書に組み込まれる。
ブロックイソシアネート化合物の具体例として、以下の化合物が挙げられる。ただし、ブロックイソシアネートは以下の化合物に限定されない。なお、以下の化合物の構造中、「＊」は、結合位置を示す。
【００８８】
【化９】
2019101322.tif 000010
【００８９】
ブロックイソシアネート化合物としては、市販品を用いてもよい。
ブロックイソシアネート化合物の市販品としては、例えば、イソホロンジイソシアネートのメチルエチルケトンオキシムブロック化体であるタケネート（登録商標）Ｂ８７０Ｎ（三井化学（株）製）、及びヘキサメチレンジイソシアネート系ブロックイソシアネート化合物であるデュラネート（登録商標）ＭＦ−Ｋ６０Ｂ、ＴＰＡ−Ｂ８０Ｅ、Ｘ３０７１．０４（いずれも旭化成ケミカルズ（株）製）が挙げられる。
【００９０】
〔ブロックケテン化合物〕
ブロックケテン化合物としては、ケテン化合物（即ち、ケテン基を有する化合物）のケテン基をブロック剤で保護した構造を有する化合物、光又は熱によりケテン基が発生する化合物、等が挙げられる。
ブロックケテン化合物を形成するためのブロック剤の具体例は、前述した、ブロックイゾシアネート化合物を形成するためのブロック剤の具体例と同様である。
ブロックケテン化合物として、より具体的には、ナフトキノンジアジド構造を有する化合物、メルドラム酸構造を有する化合物、等が挙げられる。
【００９１】
ブロックケテン化合物としては、４−｛４−［１，１−ビス（４−ヒドロキシフェニル）エチル］−α，α−ジメチルベンジル｝フェノールのナフトキノンジアジドスルホン酸エステル、２，３，４−トリヒドロキシベンゾフェノンのナフトキノンジアジドスルホン酸エステル、等が挙げられる。
【００９２】
ブロックケテン化合物としては、市販品を用いてもよい。
ブロックケテン化合物の市販品としては、例えば、４−｛４−［１，１−ビス（４−ヒドロキシフェニル）エチル］−α，α−ジメチルベンジル｝フェノールのナフトキノンジアジドスルホン酸エステルである東洋合成（株）のＴＡＳ−２００が挙げられる。また、２，３，４−トリヒドロキシベンゾフェノンのナフトキノンジアジドスルホン酸エステルも購入可能である。
【００９３】
〔その他の熱反応性基を有する化合物〕
熱架橋性化合物としては、エポキシ基、オキセタニル基等の熱反応性基を有する化合物を用いてもよい。
具体的には、熱架橋性化合物としては、エポキシ基を２つ以上有する多官能エポキシ化合物、又は、オキセタニル基を２つ以上有する多官能オキセタニル化合物が好ましく、多官能エポキシ化合物がより好ましく、２官能エポキシ化合物が更に好ましい。
２官能エポキシ化合物としては、脂環式構造又は芳香環式構造を含む２官能エポキシ化合物が好ましい。
エポキシ基は、グリシジル基であっても脂環式エポキシ基であってもよい。
具体的には、例えば、特開２０１７−１０２４３２号公報に記載のエポキシ化合物、特開２０１５−１７５９２３号公報に記載のエポキシ化合物等が挙げられる。
【００９４】
〔含有量〕
本開示に係る感光性組成物が熱架橋性化合物（例えば、ブロックイソシアネート化合物又はブロックケテン化合物）を含有する場合、熱架橋性化合物の含有量は、感光性組成物の固形分量に対し、１質量％〜５０質量％であることが好ましく、５質量％〜３０質量％であることがより好ましく、１０質量％〜３０質量％であることが更に好ましく、１５質量％〜３０質量％であることが特に好ましい。
【００９５】
＜溶媒＞
本開示に係る感光性組成物は、塗布による感光性層の形成の観点から、溶媒を少なくとも１種含有してもよい。
【００９６】
溶媒としては、通常用いられる溶媒を特に制限なく用いることができる。
溶媒としては、有機溶媒が好ましい。
有機溶媒としては、例えば、メチルエチルケトン、プロピレングリコールモノメチルエーテル、プロピレングリコールモノメチルエーテルアセテート（別名：１−メトキシ−２−プロピルアセテート）、ジエチレングリコールエチルメチルエーテル、シクロヘキサノン、メチルイソブチルケトン、乳酸エチル、乳酸メチル、カプロラクタム、ｎ−プロパノール、２−プロパノールなどを挙げることができる。本開示に係る感光性組成物は、これらの化合物の混合物である混合溶媒を含有してもよい。
溶媒としては、メチルエチルケトンとプロピレングリコールモノメチルエーテルアセテートとの混合溶媒、ジエチレングリコールエチルメチルエーテルとプロピレングリコールモノメチルエーテルアセテートとの混合溶媒、又は、メチルエチルケトンとプロピレングリコールモノメチルエーテルとプロピレングリコールモノメチルエーテルアセテートとの混合溶媒が好ましい。
【００９７】
本開示に係る感光性組成物が溶媒を含有する場合、本開示に係る感光性組成物の固形分含有量としては、感光性組成物の全量に対し、５質量％〜８０質量％が好ましく、５質量％〜４０質量％がより好ましく、５質量％〜３０質量％が特に好ましい。
【００９８】
本開示に係る感光性組成物が溶媒を含有する場合、感光性組成物の粘度（２５℃）は、塗布性の観点から、１ｍＰａ・ｓ〜５０ｍＰａ・ｓが好ましく、２ｍＰａ・ｓ〜４０ｍＰａ・ｓがより好ましく、３ｍＰａ・ｓ〜３０ｍＰａ・ｓが特に好ましい。
粘度は、例えば、ＶＩＳＣＯＭＥＴＥＲ ＴＶ−２２（ＴＯＫＩ  ＳＡＮＧＹＯ  ＣＯ．ＬＴＤ製）を用いて測定する。
本開示に係る感光性組成物が溶媒を含有する場合、感光性組成物の表面張力（２５℃）は、塗布性の観点から、５ｍＮ／ｍ〜１００ｍＮ／ｍが好ましく、１０ｍＮ／ｍ〜８０ｍＮ／ｍがより好ましく、１５ｍＮ／ｍ〜４０ｍＮ／ｍが特に好ましい。
表面張力は、例えば、Ａｕｔｏｍａｔｉｃ  Ｓｕｒｆａｃｅ  Ｔｅｎｓｉｏｍｅｔｅｒ  ＣＢＶＰ-Ｚ（協和界面科学（株）製）を用いて測定する。
【００９９】
溶媒としては、米国出願公開２００５／２８２０７３号明細書の段落００５４及び００５５に記載のＳｏｌｖｅｎｔを用いることもでき、この明細書の内容は本明細書に組み込まれる。
また、溶媒として、必要に応じて沸点が１８０℃〜２５０℃である有機溶媒（高沸点溶媒）を使用することもできる。
【０１００】
＜その他の成分＞
本開示に係る感光性組成物は、上述した成分以外のその他の成分を含有していてもよい。
その他の成分としては、例えば、後述の金属酸化抑制剤、特許第４５０２７８４号の段落００１７及び特開２００９−２３７３６２号公報の段落００６０〜００７１に記載の界面活性剤、公知のフッ素系界面活性剤、特許第４５０２７８４号の段落００１８に記載の熱重合防止剤、及び特開２０００−３１０７０６号公報の段落００５８〜００７１に記載のその他の添加剤が挙げられる。
本開示に係る感光性組成物は、その他の成分として、フッ素系界面活性剤であるメガファックＦ−５５１（ＤＩＣ（株）製）を含有することが好ましい。
【０１０１】
また、本開示に係る感光性組成物は、その他の成分として、屈折率や光透過性を調節することを目的として、粒子（例えば金属酸化物粒子）を少なくとも１種含んでもよい。
金属酸化物粒子の金属には、Ｂ、Ｓｉ、Ｇｅ、Ａｓ、Ｓｂ、Ｔｅ等の半金属も含まれる。硬化膜の透明性の観点から、粒子（例えば金属酸化物粒子）の平均一次粒子径は、１〜２００ｎｍが好ましく、３〜８０ｎｍがより好ましい。平均一次粒子径は、電子顕微鏡を用いて任意の粒子２００個の粒子径を測定し、測定結果を算術平均することにより算出される。粒子の形状が球形でない場合には、最も長い辺を粒子径とする。
粒子の含有量は、感光性組成物の固形分量に対して、０質量％〜３５質量％が好ましく、０質量％〜１０質量％がより好ましく、０質量％〜５質量％が更に好ましく、０質量％〜１質量％が更に好ましく、０質量％（即ち、感光性組成物に粒子が含まれないこと）が特に好ましい。
【０１０２】
また、本開示に係る感光性組成物は、その他の成分として、微量の着色剤（顔料、染料、等）を含有してもよいが、透明性の観点から、着色剤を実質的に含有しないことが好ましい。
具体的には、本開示に係る感光性組成物における着色剤の含有量は、感光性組成物の固形分量に対し、１質量％未満が好ましく、０．１質量％未満がより好ましい。
【０１０３】
（転写フィルム）
本開示に係る転写フィルムは、仮支持体と、本開示に係る感光性組成物の固形分を含有する感光性層と、を備える。
本開示に係る転写フィルムは、基材上への硬化膜の形成に好適である。本開示に係る転写フィルムを用いて基材上に硬化膜の形成する場合には、例えば、硬化膜を形成しようとする基材に対し、本開示に係る転写フィルムの感光性層を転写し、上記基材上に転写された感光性層に対し、露光及び現像等の処理を施すことにより、基材上に硬化膜を形成する。
本開示に係る転写フィルムによれば、本開示に係る感光性組成物による効果と同様の効果、即ち、ＷＶＴＲが低減された硬化膜を形成できるという効果が奏される。
従って、本開示に係る転写フィルムは、硬化膜として、タッチパネル用保護膜を形成する用途に特に好適である。
【０１０４】
転写フィルムにおける感光性層は、本開示に係る感光性組成物の固形分を含有する。
即ち、本開示に係る感光性組成物が溶媒を含有する場合には、転写フィルムにおける感光性層は、少なくとも、上記感光性組成物の溶媒以外の成分（即ち、固形分）を含有する。この場合、感光性層は、更に、溶媒を含有してもよい。感光性層が溶媒を含有する場合としては、例えば、溶媒を含有する感光性組成物を塗布し、乾燥させて感光性層を形成する場合において、乾燥後においても感光性層中に溶媒が残存した場合が挙げられる。
また、本開示に係る感光性組成物が溶媒を含有しない場合には、転写フィルムにおける感光性層は、上記感光性組成物の全成分を含有する。
【０１０５】
本開示に係る転写フィルムは、更に、上記感光性層の、仮支持体とは反対の側に、波長５５０ｎｍにおける屈折率が１．５０以上（より好ましくは１．５５以上、特に好ましくは１．６０以上）である透明層（高屈折率層）を備えることが好ましい。
この態様は、透明電極パターン（例えば、ＩＴＯ（Indium Tin Oxide）からなる透明電極パターン）を備えるタッチパネル用基板に対し、転写フィルムの感光性層及び高屈折率層を転写することによりタッチパネル用保護膜を形成した場合において、透明電極パターンがより視認されにくくなる（即ち、透明電極パターンの隠蔽性がより向上する）。
高屈折率層は、波長５５０ｎｍにおける屈折率が１．５０以上である層であればよく、その他には特に制限はない。
透明電極パターンが視認される現象、及び、透明電極パターンの隠蔽性については、特開２０１４−１０８１４号公報及び特開２０１４−１０８５４１号公報を適宜参照できる。
【０１０６】
本明細書において、「屈折率」は、特に断りが無い限り、温度２３℃において波長５５０ｎｍの可視光で、エリプソメトリーによって測定した値を意味する。
【０１０７】
上記高屈折率層は、屈折率を１．５０以上（より好ましくは１．５５以上、特に好ましくは１．６０以上）に調整し易い点で、屈折率が１．５０以上（より好ましくは１．５５以上、特に好ましくは１．６０以上）である無機粒子、屈折率が１．５０以上（より好ましくは１．５５以上、特に好ましくは１．６０以上）である高分子化合物、及び、屈折率が１．５０以上（より好ましくは１．５５以上、特に好ましくは１．６０以上）である重合性モノマーよりなる群から選ばれる少なくとも１種を含有することが好ましい。
【０１０８】
図１は、本開示に係る転写フィルムの一例である転写フィルム１０の概略断面図である。
図１に示されるように、転写フィルム１０は、保護フィルム１６／高屈折率層２０Ａ／感光性層１８Ａ／仮支持体１２の積層構造（即ち、仮支持体１２と、感光性層１８Ａと、高屈折率層２０Ａと、保護フィルム１６と、がこの順に配置された積層構造）を有する。
但し、本開示に係る転写フィルムは、転写フィルム１０であることには限定されず、例えば、高屈折率層２０Ａ及び保護フィルム１６は省略されていてもよい。また、仮支持体１２と感光性層１８Ａとの間に、後述する熱可塑性樹脂層及び中間層の少なくとも一方を備えていてもよい。
【０１０９】
感光性層１８Ａは、本開示に係る感光性組成物の固形分を含有する層である。
高屈折率層２０Ａは、感光性層１８Ａからみて仮支持体１２が存在する側とは反対側に配置された層であり、波長５５０ｎｍにおける屈折率が１．５０以上である層である。
転写フィルム１０は、ネガ型材料（ネガ型フィルム）である。
【０１１０】
転写フィルム１０の製造方法は特に制限されない。
転写フィルム１０の製造方法は、例えば、仮支持体１２上に感光性層１８Ａを形成する工程と、感光性層１８Ａ上に高屈折率層２０Ａを形成する工程と、高屈折率層２０Ａ上に保護フィルム１６を形成する工程と、をこの順に含む。
転写フィルム１０の製造方法は、高屈折率層２０Ａを形成する工程と保護フィルム１６を形成する工程との間に、国際公開第２０１６／００９９８０号の段落００５６に記載されている、アンモニアを揮発させる工程を含んでもよい。
【０１１１】
以下、本開示に係る転写フィルムに含まれ得る各要素について説明する。
【０１１２】
＜仮支持体＞
本開示に係る転写フィルムは、仮支持体（例えば仮支持体１２）を備える。
仮支持体は、フィルムであることが好ましく、樹脂フィルムであることがより好ましい。
仮支持体としては、可撓性を有し、かつ、加圧下、又は、加圧及び加熱下において、著しい変形、収縮又は伸びを生じないフィルムを用いることができる。
このようなフィルムとして、例えば、ポリエチレンテレフタレートフィルム、トリ酢酸セルロースフィルム、ポリスチレンフィルム、ポリイミドフィルム、及びポリカーボネートフィルムが挙げられる。
中でも、２軸延伸ポリエチレンテレフタレートフィルムが特に好ましい。
【０１１３】
仮支持体の厚みは特に制限はないが、例えば５μｍ〜２００μｍである。仮支持体の厚みは、取扱い易さ及び汎用性の観点から、１０μｍ〜１５０μｍが特に好ましい。
【０１１４】
＜感光性層＞
本開示に係る転写フィルムは、本開示に係る感光性組成物の固形分を含有する感光性層（例えば感光性層１８Ａ）を備える。
感光性層は、感光性（即ち、光硬化性）を有するが、更に、熱硬化性を有していてもよい。感光性層に熱硬化性を付与する手段としては、例えば、本開示に係る感光性組成物に、上述した熱架橋性化合物を含有させる手段が挙げられる。感光性層が光硬化性及び熱硬化性の両方を有する場合には、硬化膜の強度をより向上させ、かつ、硬化膜のＷＶＴＲをより低減させることができる。
感光性層は、更に、アルカリ可溶性（例えば、弱アルカリ水溶液に対する溶解性）を有することが好ましい。感光性層にアルカリ可溶性を付与する手段としては、例えば、特定重合体に上述した酸性基含有単位を含ませる手段が挙げられる。
また、感光性層は、透明層であることが好ましい。感光性層を透明層とする手段としては、本開示に係る感光性組成物中における着色剤の含有量を、１質量％未満とする手段が挙げられる。
【０１１５】
感光性層の膜厚としては、１μｍ〜２０μｍが好ましく、２μｍ〜１５μｍがより好ましく、３μｍ〜１２μｍが更に好ましい。
感光性層の膜厚を上記範囲とすることで、透過率が低下しにくくなる。
感光性層の膜厚を上記範囲とすることで、感光性層が波長１０ｎｍ〜１００ｎｍの電波（短波）を吸収しにくくなり、感光性層の黄着色化が抑制される。
【０１１６】
感光性層の屈折率（即ち、温度２３℃において波長５５０ｎｍの可視光で、エリプソメトリーによって測定された屈折率）としては、１．４７〜１．５６が好ましく、１．５０〜１．５３がより好ましく、１．５０〜１．５２が更に好ましく、１．５１〜１．５２が特に好ましい。
感光性層の屈折率を制御する方法は、特に制限されない。
感光性層の屈折率を制御する方法としては、例えば、所望の屈折率を有する特定重合体を選択する方法、金属酸化物粒子又は金属粒子を添加することにより制御する方法、金属塩と特定重合体との複合体を用いて制御する方法、等が挙げられる。
感光性層はタッチパネルの画像表示部分に適用することが好ましく、その場合、感光性層は高透明性及び高透過性を有することが好ましい。
【０１１７】
感光性層の形成方法には特に限定はない。
感光性層の形成方法の一例として、仮支持体上に、溶媒を含有する態様の本開示に係る感光性組成物を塗布し、必要に応じ乾燥させることにより形成する方法が挙げられる。
塗布の方法としては、公知の方法を用いることができ、例えば、印刷法、スプレー法、ロールコート法、バーコート法、カーテンコート法、スピンコート法、ダイコート法（即ち、スリットコート法）等が挙げられ、ダイコート法が好ましい。
乾燥の方法としては、自然乾燥、加熱乾燥、減圧乾燥等の公知の方法を、単独で、又は複数組み合わせて適用することができる。
【０１１８】
＜高屈折率層＞
本開示に係る転写フィルムは、更に、感光性層からみて仮支持体とは反対側に、波長５５０ｎｍにおける屈折率が１．５０以上である高屈折率層（例えば図１中の高屈折率層２０Ａ）を備えることが好ましい。
高屈折率層は、図１に示されるように、感光性層に隣接して配置されることが好ましい。
高屈折率層は、波長５５０ｎｍにおける屈折率が１．５０以上である層であること以外は特に制限はない。
高屈折率層の上記屈折率は、１．５５以上が好ましく、１．６０以上がより好ましい。
高屈折率層の屈折率の上限は特に制限されないが、２．１０以下が好ましく、１．８５以下がより好ましく、１．７８以下が更に好ましく、１．７４以下が特に好ましい。
【０１１９】
高屈折率層は、光硬化性（即ち、感光性）を有してもよいし、熱硬化性を有していてもよいし、光硬化性及び熱硬化性の両方を有してもよい。
転写後の光硬化により、強度に優れた硬化膜を形成する観点からは、高屈折率層は光硬化性を有することが好ましい。
また、熱硬化により、硬化膜の強度をより向上させることができ、かつ、硬化膜のＷＶＴＲをより低減させることができる観点から、高屈折率層は熱硬化性を有することが好ましい。
高屈折率層は熱硬化性及び光硬化性を有することが好ましい。
高屈折率層は、アルカリ可溶性（例えば、弱アルカリ水溶液に対する溶解性）を有することが好ましい。
また、高屈折率層は、透明層であることが好ましい。
【０１２０】
高屈折率層が感光性を有する態様は、転写後において、基材上に転写された感光性層及び高屈折率層を、一度のフォトリソグラフィによってまとめてパターニングできるという利点を有する。
【０１２１】
高屈折率層の膜厚としては、５００ｎｍ以下が好ましく、１１０ｎｍ以下がより好ましく、１００ｎｍ以下が特に好ましい。
また、高屈折率層の膜厚は、２０ｎｍ以上が好ましく、５５ｎｍ以上がより好ましく、６０ｎｍ以上が更に好ましく、７０ｎｍ以上が特に好ましい。
高屈折率層の膜厚は、５５ｎｍ〜１００ｎｍが更に好ましく、６０ｎｍ〜１００ｎｍが更に好ましく、７０ｎｍ〜１００ｎｍが特に好ましい。
【０１２２】
高屈折率層の屈折率は１．５０以上（より好ましくは１．５５以上、特に好ましくは１．６０以上）であり、かつ、感光性層の屈折率よりも高いことが好ましい。
高屈折率層は、転写後において、透明電極パターン（好ましくはＩＴＯパターン）と感光性層との間に挟まれることにより、透明電極パターン及び感光性層とともに積層体（例えば図２中のタッチパネル３０）を形成する場合がある。この場合、透明電極パターンと高屈折率層との屈折率差、及び、高屈折率層と感光性層との屈折率差を小さくすることにより、光反射がより低減される。これにより、透明電極パターンの隠蔽性がより向上する。
例えば、透明電極パターン、高屈折率層、及び感光性層をこの順に積層した場合において、透明電極パターン側からみた時に、この透明電極パターンが視認されにくくなる。
【０１２３】
高屈折率層の屈折率は、透明電極パターンの屈折率に応じて調整することが好ましい。
透明電極パターンの屈折率が、例えばＩｎ及びＳｎの酸化物（ＩＴＯ）を用いて形成した場合のように１．８〜２．０の範囲である場合は、高屈折率層の屈折率は、１．６０以上が好ましい。この場合の高屈折率層の屈折率の上限は特に制限されないが、２．１以下が好ましく、１．８５以下がより好ましく、１．７８以下が更に好ましく、１．７４以下が特に好ましい。
透明電極パターンの屈折率が、例えばＩｎ及びＺｎの酸化物（ＩＺＯ；Indium Zinc Oxide）を用いて形成した場合のように２．０を超える場合は、高屈折率層の屈折率は、１．７０以上１．８５以下が好ましい。
【０１２４】
高屈折率層の屈折率を制御する方法は特に制限されず、例えば、所定の屈折率の樹脂を単独で用いる方法、樹脂と金属酸化物粒子又は金属粒子とを用いる方法、金属塩と樹脂との複合体を用いる方法、等が挙げられる。
【０１２５】
高屈折率層は、屈折率が１．５０以上（より好ましくは１．５５以上、特に好ましくは１．６０以上）である無機粒子、屈折率が１．５０以上（より好ましくは１．５５以上、特に好ましくは１．６０以上）である樹脂、及び、屈折率が１．５０以上（より好ましくは１．５５以上、特に好ましくは１．６０以上）である重合性モノマーよりなる群から選ばれる少なくとも１種を含有することが好ましい。
この態様であると、高屈折率層の屈折率を１．５０以上（より好ましくは１．５５以上、特に好ましくは１．６０以上）に調整し易い。
屈折率が１．５０以上である無機粒子、屈折率が１．５０以上である樹脂、及び、屈折率が１．５０以上である重合性モノマーの各々の好ましい態様については後述する。
【０１２６】
また、高屈折率層は、バインダーポリマー、重合性モノマー、及び粒子を含有することが好ましい。
高屈折率層の成分については、特開２０１４−１０８５４１号公報の段落００１９〜００４０及び０１４４〜０１５０に記載されている硬化性透明樹脂層の成分、特開２０１４−１０８１４号公報の段落００２４〜００３５及び０１１０〜０１１２に記載されている透明層の成分、国際公開第２０１６／００９９８０号の段落００３４〜段落００５６に記載されているアンモニウム塩を有する組成物の成分、等を参照することができる。
【０１２７】
また、高屈折率層は、金属酸化抑制剤を少なくとも１種含有することが好ましい。
高屈折率層が金属酸化抑制剤を含有する場合には、高屈折率層を基材（即ち、転写対象物）上に転写する際に、高屈折率層と直接接する部材（例えば、基材上に形成された導電性部材）を表面処理することができる。この表面処理は、高屈折率層と直接接する部材に対し金属酸化抑制機能（保護性）を付与する。
【０１２８】
金属酸化抑制剤は、窒素原子を含む芳香環を有する化合物であることが好ましい。窒素原子を含む芳香環を有する化合物は、置換基を有してもよい。
窒素原子を含む芳香環としては、イミダゾール環、トリアゾール環、テトラゾール環、チアゾール環、チアジアゾール環、又は、これらのいずれか１つと他の芳香環との縮合環が好ましく、イミダゾール環、トリアゾール環、テトラゾール環又はこれらのいずれか１つと他の芳香環との縮合環であることがより好ましい。
縮合環を形成する「他の芳香環」は、単素環でも複素環でもよいが、単素環が好ましく、ベンゼン環又はナフタレン環がより好ましく、ベンゼン環が更に好ましい。
【０１２９】
金属酸化抑制剤としては、イミダゾール、ベンズイミダゾール、テトラゾール、５−アミノ−１Ｈ−テトラゾール、メルカプトチアジアゾール、又はベンゾトリアゾールが好ましく、イミダゾール、ベンズイミダゾール、５−アミノ−１Ｈ−テトラゾール又はベンゾトリアゾールがより好ましい。
金属酸化抑制剤としては市販品を用いてもよく、市販品としては、例えばベンゾトリアゾールを含む城北化学工業（株）製ＢＴ１２０を好ましく用いることができる。
【０１３０】
高屈折率層が金属酸化抑制剤を含有する場合、金属酸化抑制剤の含有量は、高屈折率層の固形分量に対し、０．１質量％〜２０質量％が好ましく、０．５質量％〜１０質量％がより好ましく、１質量％〜５質量％が更に好ましい。
【０１３１】
高屈折率層は、上述した成分以外のその他の成分を含有していてもよい。
高屈折率層に含有され得るその他の成分としては、本開示に係る感光性組成物に含有され得るその他の成分と同様のものが挙げられる。
高屈折率層は、その他の成分として、界面活性剤を含有することが好ましい。
【０１３２】
高屈折率層の形成方法には特に限定はない。
高屈折率層の形成方法の一例として、仮支持体上に形成された上述の感光性層上に、水系溶媒を含有する態様の高屈折率層形成用組成物を塗布し、必要に応じ乾燥させることにより形成する方法が挙げられる。
塗布及び乾燥の方法の具体例は、それぞれ、感光性層を形成する際の塗布及び乾燥の具体例と同様である。
【０１３３】
高屈折率層形成用組成物は、上述した高屈折率層の各成分を含有し得る。
高屈折率層形成用組成物は、例えば、バインダーポリマー、重合性モノマー、粒子、及び水系溶媒を含有する。
また、高屈折率層形成用組成物としては、国際公開第２０１６／００９９８０号の段落００３４〜段落００５６に記載されている、アンモニウム塩を有する組成物も好ましい。
【０１３４】
＜保護フィルム＞
本開示に係る転写フィルムは、更に、感光性層からみて仮支持体とは反対側に、保護フィルム（例えば、図１中の保護フィルム１６）を備えていてもよい。
本開示に係る転写フィルムが高屈折率層を備える場合には、保護フィルムは、好ましくは、高屈折率層からみて仮支持体とは反対側（即ち、感光性層とは反対側）に配置される（例えば、図１参照）。
保護フィルムとしては、例えば、ポリエチレンテレフタレートフィルム、ポリプロピレンフィルム、ポリスチレンフィルム、及びポリカーボネートフィルムが挙げられる。
保護フィルムとしては、例えば、特開２００６−２５９１３８号公報の段落００８３〜００８７及び００９３に記載のものを用いてもよい。
【０１３５】
＜熱可塑性樹脂層＞
本開示に係る転写フィルムは、更に、仮支持体（例えば図１中の仮支持体１２）と感光性層（例えば図１中の感光性層１８Ａ）との間に、熱可塑性樹脂層（不図示）を備えていてもよい。
転写フィルムが熱可塑性樹脂層を備える場合には、転写フィルムを基材に転写して積層体を形成した場合に、積層体の各要素に気泡が発生しにくくなる。この積層体を画像表示装置に用いた場合には、画像ムラなどが発生しにくくなり、優れた表示特性が得られる。
熱可塑性樹脂層は、アルカリ可溶性を有することが好ましい。
熱可塑性樹脂層は、転写時において、基材表面の凹凸を吸収するクッション材として機能する。
基材表面の凹凸には、既に形成されている、画像、電極、配線なども含まれる。熱可塑性樹脂層は、凹凸に応じて変形し得る性質を有していることが好ましい。
【０１３６】
熱可塑性樹脂層は、特開平５−７２７２４号公報に記載の有機高分子物質を含むことが好ましく、ヴィカー（Ｖｉｃａｔ）法（具体的には、アメリカ材料試験法エーエステーエムデーＡＳＴＭＤ１２３５によるポリマー軟化点測定法）による軟化点が約８０℃以下の有機高分子物質を含むことがより好ましい。
【０１３７】
熱可塑性樹脂層の厚さとしては、３μｍ〜３０μｍが好ましく、４μｍ〜２５μｍがより好ましく、５μｍ〜２０μｍが更に好ましい。
熱可塑性樹脂層の厚さが３μｍ以上であると、基材表面の凹凸に対する追従性が向上するので、基材表面の凹凸をより効果的に吸収できる。
熱可塑性樹脂層の厚さが３０μｍ以下であると、プロセス適性がより向上する。例えば、仮支持体に熱可塑性樹脂層を塗布形成する際の乾燥（溶媒除去）の負荷がより軽減され、また、転写後の熱可塑性樹脂層の現像時間が短縮される。
【０１３８】
熱可塑性樹脂層は、溶媒及び熱可塑性の有機高分子を含む熱可塑性樹脂層形成用組成物を仮支持体に塗布し、必要に応じ乾燥させることによって形成され得る。
塗布及び乾燥の方法の具体例は、それぞれ、感光性層を形成する際の塗布及び乾燥の具体例と同様である。
溶媒としては、熱可塑性樹脂層を形成する高分子成分を溶解するものであれば特に制限されず、有機溶媒（例えば、メチルエチルケトン、シクロヘキサノン、プロピレングリコールモノメチルエーテルアセテート、ｎ−プロパノール、及び２−プロパノール）が挙げられる。
【０１３９】
熱可塑性樹脂層は、１００℃で測定した粘度が１，０００Ｐａ・ｓ〜１０，０００Ｐａ・ｓであることが好ましい。また、１００℃で測定した熱可塑性樹脂層の粘度が、１００℃で測定した感光性層の粘度よりも低いことが好ましい
【０１４０】
＜中間層＞
本開示に係る転写フィルムは、更に、仮支持体（例えば図１中の仮支持体１２）と感光性層（例えば図１中の感光性層１８Ａ）との間に、中間層（不図示）を備えていてもよい。
本開示に係る転写フィルムが熱可塑性樹脂層を備える場合、中間層は、好ましくは、熱可塑性樹脂層と感光性層との間に配置される。
中間層の成分としては、例えば、ポリビニルアルコール、ポリビニルピロリドン、セルロース、又は、これらのうちの少なくとも２種を含む混合物である樹脂が挙げられる。
また、中間層としては、特開平５−７２７２４号公報に「分離層」として記載されているものを用いることもできる。
【０１４１】
仮支持体上に熱可塑性樹脂層、中間層、及び感光性層をこの順に備える態様の転写フィルムを製造する場合において、中間層は、例えば、熱可塑性樹脂層を溶解しない溶媒と、上記樹脂とを含有する中間層形成用組成物を塗布し、必要に応じ乾燥させることによって形成され得る。塗布及び乾燥の方法の具体例は、それぞれ、感光性層を形成する際の塗布及び乾燥の具体例と同様である。
上記の場合、例えば、まず、仮支持体上に熱可塑性樹脂層形成用組成物を塗布し、乾燥させて熱可塑性樹脂層を形成する。次いで、この熱可塑性樹脂層上に中間層形成用組成物を塗布し、乾燥させて中間層を形成する。その後、中間層上に、有機溶媒を含有する態様の本開示に係る感光性組成物を塗布し、乾燥させて感光性層を形成する。この場合の有機溶媒は、中間層を溶解しない有機溶媒であることが好ましい。
【０１４２】
（硬化膜）
本開示に係る硬化膜は、本開示に係る感光性組成物の硬化物である。
即ち、本開示に係る硬化膜は、ＷＶＴＲが低減された硬化膜である。
本開示に係る硬化膜は、本開示に係る感光性組成物の固形分の硬化物である限りにおいて特に限定はないが、タッチパネル用保護膜であることが好ましい。
【０１４３】
本開示に係る硬化膜は、基材上に形成され得る。
本開示に係る硬化膜が、タッチパネル用保護膜である場合には、基材として、例えば、基板（例えばガラス基板又は樹脂基板）上にタッチパネル用電極及びタッチパネル用配線の少なくとも一方が配置された構造を有するタッチパネル用基板が用いられる。
【０１４４】
本開示に係る硬化膜の厚さには特に制限はないが、０．１μｍ〜１００μｍが好ましく、２μｍ〜２０μｍがより好ましく、４μｍ〜１０μｍが特に好ましい。
一般的には、膜の厚さが薄い程、硬化膜のＷＶＴＲが高くなる傾向がある。
しかし、本開示に係る硬化膜は、厚さが薄い場合（例えば、厚さが１０μｍ以下）であっても、ＷＶＴＲが十分に低減される。従って、本開示に係る硬化膜は、タッチパネル用保護膜に好適である。
また、本開示に係る硬化膜の厚さが２μｍ以上であると、硬化膜の製造適性に特に優れる。
【０１４５】
本開示に係る硬化膜を製造する方法には特に制限はないが、本開示に係る硬化膜は、例えば、以下の製法Ａによって製造され得る。
製法Ａは、
基材上に、本開示に係る感光性組成物又は本開示に係る転写フィルムを用いて感光性層を形成する工程（以下、「感光性層形成工程」ともいう）と、
基材上に形成された感光性層をパターン露光する工程（以下、「露光工程」ともいう）と、
パターン露光された感光性層を現像することにより、感光性組成物の固形分の硬化物である硬化膜を形成する工程（以下、「現像工程」ともいう）と、
を含む。
【０１４６】
＜感光性層形成工程＞
製法Ａにおける感光性層形成工程は、基材上に、本開示に係る感光性組成物又は本開示に係る転写フィルムを用いて感光性層を形成する。
【０１４７】
基材としては、ガラス基板又は樹脂基板が好ましい。
また、基材は、透明な基板であることが好ましく、透明な樹脂基板であることがより好ましい。透明の意味については、前述のとおりである。
基材の屈折率は、１．５０〜１．５２が好ましい。
ガラス基板としては、例えば、コーニング社のゴリラガラス（登録商標）などの強化ガラスを用いることができる。
樹脂基板としては、光学的に歪みがないもの及び透明度が高いものの少なくとも一方を用いることが好ましく、例えば、ポリエチレンテレフタレート（ＰＥＴ）、ポリエチレンナフタレート（ＰＥＮ）、ポリカーボネート（ＰＣ）、トリアセチルセルロース（ＴＡＣ）、ポリイミド（ＰＩ）、ポリベンゾオキサゾール（ＰＢＯ）、シクロオレフィンポリマー（ＣＯＰ）等の樹脂からなる基板が挙げられる。
透明な基板の材質としては、特開２０１０−８６６８４号公報、特開２０１０−１５２８０９号公報、及び特開２０１０−２５７４９２号公報に記載されている材質が好ましく用いられる。
また、感光性層形成工程における基材としては、基板（例えばガラス基板又は樹脂基板）上にタッチパネル用電極及びタッチパネル用配線の少なくとも一方が配置された構造を有するタッチパネル用基板を用いることもできる。
【０１４８】
感光性層形成工程において、基材上に感光性層を形成する方法としては、本開示に係る転写フィルムを用いる方法と、本開示に係る転写フィルムを用いずに本開示に係る感光性組成物を用いる方法と、が挙げられる。
【０１４９】
以下、まず、本開示に係る転写フィルムを用いる方法について説明する。
本開示に係る転写フィルムを用いる方法では、本開示に係る転写フィルムを基材にラミネートし、本開示に係る転写フィルムの感光性層を基材上に転写することにより、基材上に感光性層を形成する。
ラミネート（感光性層の転写）は、真空ラミネーター、オートカットラミネーター等の公知のラミネーターを用いて行うことができる。
保護フィルム／感光性層／中間層／熱可塑性樹脂層／仮支持体の積層構造を有する転写フィルムを用いる場合には、まず、転写フィルムから保護フィルムを剥離して感光性層を露出させ、次いで、露出した感光性層と基材とが接するようにして、転写フィルムと基材とを貼り合わせ、加熱及び加圧を施す。これにより、転写フィルムの感光性層が、基材上に転写され、仮支持体／熱可塑性樹脂層／中間層／感光性層／基材の積層体が形成される。その後、必要に応じ、積層体から、少なくとも仮支持体を剥離する。
【０１５０】
基材上に転写フィルムの感光性層を転写し、パターン露光し、現像する方法の例としては、特開２００６−２３６９６号公報の段落００３５〜００５１の記載を参照することもできる。
【０１５１】
次に、本開示に係る転写フィルムを用いずに本開示に係る感光性組成物を用いる方法について説明する。
この方法の好適な例として、溶媒を含有する態様の本開示に係る感光性組成物を基材上に塗布し、乾燥させることにより、基材上に感光性層を形成する。
塗布及び乾燥の方法の具体例は、それぞれ、仮支持体上に感光性層を形成する際の塗布及び乾燥の具体例と同様である。乾燥後であって露光前の感光性層に対し、必要に応じ、熱処理（いわゆるプリベーク）を施してもよい。
【０１５２】
＜露光工程＞
製法Ａにおける露光工程は、基材上に形成された感光性層をパターン露光する工程である。
ここで、パターン露光とは、パターン状に露光することを意味する。
パターン露光は、マスクを介した露光でもよいし、レーザー等を用いたデジタル露光でもよい。
【０１５３】
パターン露光の光源としては、感光性層を硬化し得る波長域の光（例えば、３６５ｎｍ又は４０５ｎｍ）を照射できるものであれば適宜選定して用いることができる。光源としては、例えば、各種レーザー、ＬＥＤ、超高圧水銀灯、高圧水銀灯、及びメタルハライドランプが挙げられる。露光量は、５ｍＪ／ｃｍ２〜２００ｍＪ／ｃｍ２が好ましく、１０ｍＪ／ｃｍ２〜１００ｍＪ／ｃｍ２がより好ましい。
【０１５４】
転写フィルムを用いて基材上に感光性層を形成した場合には、パターン露光は、仮支持体を剥離してから行ってもよいし、仮支持体を剥離する前に露光し、その後、仮支持体を剥離してもよい。
また、露光工程では、パターン露光後であって現像前に、感光性層に対し熱処理（いわゆるＰＥＢ（Post Exposure Bake））を施してもよい。
【０１５５】
＜現像工程＞
製法Ａにおける現像工程は、パターン露光された感光性層を現像することにより、感光性組成物の固形分の硬化物である硬化膜を得る工程である。
【０１５６】
現像に用いる現像液は特に制限されず、特開平５−７２７２４号公報に記載の現像液など、公知の現像液を用いることができる。
現像液としては、アルカリ性水溶液を用いることが好ましい。
アルカリ性水溶液に含有され得るアルカリ性化合物としては、例えば水酸化ナトリウム、水酸化カリウム、炭酸ナトリウム、炭酸カリウム、炭酸水素ナトリウム、炭酸水素カリウム、テトラメチルアンモニウムヒドロキシド、テトラエチルアンモニウムヒドロキシド、テトラプロピルアンモニウムヒドロキシド、テトラブチルアンモニウムヒドロキシド、コリン（２−ヒドロキシエチルトリメチルアンモニウムヒドロキシド）、等が挙げられる。
アルカリ性水溶液の２５℃におけるｐＨとしては、８〜１３が好ましく、９〜１２がより好ましく、１０〜１２が特に好ましい。
アルカリ性水溶液中におけるアルカリ性化合物の含有量は、アルカリ性水溶液全量に対し、０．１質量％〜５質量％が好ましく、０．１質量％〜３質量％がより好ましい。
【０１５７】
現像液は、水に対して混和性を有する有機溶媒を含有してもよい。
有機溶媒としては、例えば、メタノール、エタノール、２−プロパノール、１−プロパノール、ブタノール、ジアセトンアルコール、エチレングリコールモノメチルエーテル、エチレングリコールモノエチルエーテル、エチレングリコールモノ−ｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、及びＮ−メチルピロリドンを挙げることができる。有機溶媒の濃度は、０．１質量％〜３０質量％が好ましい。
現像液は、公知の界面活性剤を含んでもよい。界面活性剤の濃度は０．０１質量％〜１０質量％が好ましい。
現像液の液温度は２０℃〜４０℃が好ましい。
【０１５８】
現像の方式としては、例えば、パドル現像、シャワー現像、シャワー及びスピン現像、ディップ現像、等の方式が挙げられる。
シャワー現像を行う場合、パターン露光後の感光性層に現像液をシャワー状に吹き付けることにより、未硬化部分を除去する。感光性層と熱可塑性樹脂層及び中間層の少なくとも一方とを備える転写フィルムを用いた場合には、これらの層の基材上への転写後であって感光性層の現像の前に、感光性層の溶解性が低いアルカリ性の液をシャワー状に吹き付け、熱可塑性樹脂層及び中間層の少なくとも一方（両方存在する場合には両方）を予め除去することが好ましい。
また、現像の後に、洗浄剤などをシャワーにより吹き付けつつブラシなどで擦ることにより、現像残渣を除去することが好ましい。
現像液の液温度は２０℃〜４０℃が好ましい。
【０１５９】
現像工程は、上記現像を行う段階と、上記現像によって得られた硬化膜を加熱処理（以下、「ポストベーク」ともいう）する段階と、を含んでいてもよい。
基材が樹脂基板である場合には、ポストベークの温度は、１００℃〜１６０℃が好ましく、１４０℃〜１５０℃がより好ましい。
【０１６０】
例えば、基材として、ＩＴＯなどの透明電極（例えば、タッチパネル用電極）を備える透明電極付き基板を用いる場合には、ポストベークにより、透明電極の抵抗値を調整することもできる。
また、感光性層がカルボキシ基含有アクリル樹脂を含む場合には、ポストベークにより、カルボキシ基含有アクリル樹脂の少なくとも一部をカルボン酸無水物に変化させることができる。これにより、塩水湿熱耐性に優れた硬化膜が得られる。
【０１６１】
また、現像工程は、上記現像を行う段階と、上記現像によって得られた硬化膜を露光（以下、「ポスト露光」ともいう）する段階と、を含んでいてもよい。
現像工程がポスト露光する段階及びポストベークする段階を含む場合、好ましくは、ポスト露光、ポストベークの順序で実施する。
【０１６２】
パターン露光、現像などについては、例えば、特開２００６−２３６９６号公報の段落００３５〜００５１の記載を参照することもできる。
【０１６３】
製法Ａは、上述した工程以外のその他の工程（例えば、洗浄工程など）を含んでいてもよい。その他の工程としては、通常のフォトリソ工程に設けられることがある工程（例えば、洗浄工程など）を特に制限無く適用できる。
【０１６４】
（タッチパネル）
本開示に係るタッチパネルは、本開示に係る硬化膜（即ち、本開示に係る感光性組成物の固形分の硬化物である硬化膜）を備える。
本開示に係るタッチパネルの好ましい態様は、基板上にタッチパネル用電極及びタッチパネル用配線の少なくとも一方（以下、「電極等」ともいう）が配置された構造を有するタッチパネル用基板と、タッチパネル用電極及びタッチパネル用配線の少なくとも一方の少なくとも一部を保護するタッチパネル用保護膜と、を備え、タッチパネル用保護膜が本開示に係る硬化膜である態様である。
本開示に係るタッチパネルは、ＷＶＴＲが低減された本開示に係る硬化膜（例えばタッチパネル用保護膜）を備えるので、水蒸気による電極等の腐食が抑制される。
【０１６５】
上記好ましい態様のタッチパネルは、更に、電極等とタッチパネル用保護膜との間に第１高屈折率層を備えていてもよい。
第１高屈折率層の好ましい態様は、転写フィルムに備えられ得る高屈折率層の好ましい態様と同様である。第１高屈折率層は、第１高屈折率層形成用組成物の塗布及び乾燥によって形成されてもよいし、高屈折率層を備える転写フィルムの高屈折率層を転写することによって形成されてもよい。
第１高屈折率層を備える態様のタッチパネルは、好ましくは、高屈折率層を備える態様の本開示に係る転写フィルムを用い、転写フィルムにおける感光性層及び高屈折率層を転写することによって形成する。この場合、転写フィルムにおける感光性層からタッチパネル用保護膜が形成され、転写フィルムにおける高屈折率層から第１高屈折率層が形成される。
【０１６６】
上記好ましい態様のタッチパネルは、更に、基板と電極等との間に、第２高屈折率層を備えていてもよい。
第２高屈折率層の好ましい態様は、転写フィルムに備えられ得る高屈折率層の好ましい態様と同様である。
【０１６７】
本開示に係るタッチパネルが第１高屈折率層を備える態様（より好ましくは第１高屈折率層及び第２高屈折率層を備える態様）は、電極等が視認されにくくなるという利点を有する。
【０１６８】
タッチパネルの構造については、特開２０１４−１０８１４号公報又は特開２０１４−１０８５４１号公報に記載の静電容量型入力装置の構造を参照してもよい。
【０１６９】
（タッチパネルの製造方法）
本開示に係るタッチパネルの好ましい製造方法は、
基板上にタッチパネル用電極及びタッチパネル用配線の少なくとも一方が配置された構造を有するタッチパネル用基板の上記タッチパネル用電極及びタッチパネル用配線の少なくとも一方が配置された側の面の上に、本開示に係る感光性組成物又は本開示に係る転写フィルムを用いて感光性層を形成することと、上記タッチパネル用基板上に形成された上記感光性層をパターン露光することと、パターン露光された上記感光性層を現像することにより、上記タッチパネル用電極及びタッチパネル用配線の少なくとも一方の少なくとも一部を保護するタッチパネル用保護膜を得ることと、を含む。
本開示に係るタッチパネルの製造方法は、必要に応じ、その他の工程を含んでいてもよい。
【０１７０】
タッチパネル用基板を準備する工程は、便宜上の工程である。
タッチパネル用基板を準備する工程は、予め製造されていたタッチパネル用基板を単に準備する工程であってもよいし、タッチパネル用基板を製造する工程であってもよい。
タッチパネル用基板における基板としては、上述したガラス基板又は樹脂基板を用いることができる。
タッチパネル用基板におけるタッチパネル用電極及びタッチパネル用配線の少なくとも一方は、基板上に配置された他の層（例えば上述の第２高屈折率層）上に形成されていてもよい。
タッチパネル用基板における、タッチパネル用電極及びタッチパネル用配線の少なくとも一方は、例えば、通常のフォトエッチング（即ち、フォトリソグラフィー及びエッチング）の手法によって形成できる。
【０１７１】
感光性層を形成する工程、パターン露光する工程、及びタッチパネル用保護膜を形成する工程の好ましい態様は、それぞれ、上述した製法Ａにおける、感光性層形成工程、露光工程、及び現像工程の好ましい態様と同様である。
本開示に係るタッチパネルの製造方法は、上述した工程以外のその他の工程（例えば、洗浄工程など）を含んでいてもよい。その他の工程としては、通常のフォトリソ工程に設けられることがある工程（例えば、洗浄工程など）を特に制限無く適用できる。
【０１７２】
＜タッチパネルの第１具体例＞
図２は、本開示に係るタッチパネルの第１具体例であるタッチパネル３０の概略断面図である。
図２に示されるように、タッチパネル３０は、基板３２と、第２高屈折率層３６と、タッチパネル用電極としての電極パターン３４と、第１高屈折率層２０と、タッチパネル用保護膜としての保護膜１８と、がこの順序で配置された構造を有する。
保護膜１８は、図１に示した転写フィルム１０の感光性層１８Ａが転写され次いで硬化されることによって形成された層であり、第１高屈折率層２０は、図１に示した転写フィルム１０の高屈折率層２０Ａが転写され次いで硬化されることによって形成された層である。
タッチパネル３０では、保護膜１８及び第１高屈折率層２０が、電極パターン３４の全体を覆っている。しかし本開示に係るタッチパネルはこの態様には限定されない。保護膜１８及び第１高屈折率層２０は、電極パターン３４の少なくとも一部を覆っていればよい。
【０１７３】
また、第２高屈折率層３６及び第１高屈折率層２０は、それぞれ、電極パターン３４が存在する第１領域４０及び電極パターン３４が存在しない第２領域４２を、直接又は他の層を介して連続して被覆することが好ましい。これにより、電極パターン３４がより視認されにくくなる。
第２高屈折率層３６及び第１高屈折率層２０は、第１領域４０及び第２領域４２の両方を、他の層を介して被覆するよりも、直接被覆することが好ましい。「他の層」としては、例えば、絶縁層、電極パターン３４以外の電極パターン、等が挙げられる。
【０１７４】
第１高屈折率層２０は、第１領域４０及び第２領域４２の両方にまたがって積層されている。第１高屈折率層２０は、第２高屈折率層３６と隣接しており、更に、電極パターン３４とも隣接している。
第２高屈折率層３６と接触する箇所における電極パターン３４の端部の形状が、図２に示される如きテーパー形状である場合は、テーパー形状に沿って（即ち、テーパー角と同じ傾きで）、第１高屈折率層２０が積層されていることが好ましい。
【０１７５】
電極パターン３４としては、透明電極パターン（例えば、ＩＴＯパターン）が好適である。
電極パターン３４は、例えば、以下の方法により形成できる。
第２高屈折率層３６が形成された基板３２の上に、スパッタリングにより電極用薄膜（例えばＩＴＯ膜）を形成する。この電極用薄膜の上に、エッチング用感光性レジストを塗布することにより、又は、エッチング用感光性フィルムを転写することにより、エッチング保護層を形成する。次いで、露光及び現像により、このエッチング保護層に所望するパターンを形成する。次いで、エッチングにより、電極用薄膜のうちエッチング保護層に覆われていない部分を除去する。これにより、電極用薄膜を所望の形状のパターン（即ち、電極パターン３４）とする。続いて、剥離液によりエッチング保護層を除去する。
【０１７６】
第１高屈折率層２０及び保護膜１８は、例えば、上記製法Ａを参照して形成できる。
第１高屈折率層２０及び保護膜１８は、例えば以下のようにして、電極パターン３４が形成された基板３２の上に形成される。
まず、図１に示した転写フィルム１０（即ち、保護フィルム１６／高屈折率層２０Ａ／感光性層１８Ａ／仮支持体１２の積層構造を有する転写フィルム１０）を準備する。
次に、転写フィルム１０から保護フィルム１６を取り除く。
次に、保護フィルム１６が取り除かれた転写フィルム１０を、第２高屈折率層３６及び電極パターン３４が順次設けられた基板３２の上にラミネートする。ラミネートは、保護フィルム１６が取り除かれた転写フィルム１０の高屈折率層２０Ａと、電極パターン３４と、が接する向きで行う。このラミネートにより、仮支持体１２／感光性層１８Ａ／高屈折率層２０Ａ／電極パターン３４／第２高屈折率層３６／基板３２の積層構造を有する積層体が得られる。
次に、積層体から仮支持体１２を取り除く。
次に、仮支持体１２が取り除かれた積層体をパターン露光することにより、感光性層１８Ａ及び高屈折率層２０Ａをパターン状に硬化させる。感光性層１８Ａ及び高屈折率層２０Ａのパターン状に硬化は、それぞれ別個のパターン露光によって別個に行ってもよいが、１回のパターン露光によって同時に行うことが好ましい。
次に、現像によって感光性層１８Ａ及び高屈折率層２０Ａの未露光部分(未硬化部分）を除去することにより、感光性層１８Ａのパターン状の硬化物である保護膜１８（パターン形状については不図示）、及び、高屈折率層２０Ａのパターン状の硬化物である第１高屈折率層２０（パターン形状については不図示）をそれぞれ得る。パターン露光後の感光性層１８Ａ及び高屈折率層２０Ａの現像は、それぞれ別個の現像によって別個に行ってもよいが、１回の現像によって同時に行うことが好ましい。
【０１７７】
ラミネート、パターン露光、現像の好ましい態様は、それぞれ、製法Ａにおける好ましい態様を参照できる。
【０１７８】
タッチパネルの構造については、特開２０１４−１０８１４号公報又は特開２０１４−１０８５４１号公報に記載の静電容量型入力装置の構造を参照してもよい。
【０１７９】
＜第２具体例＞
図３は、本開示に係るタッチパネルの第２具体例であるタッチパネル９０の概略断面図である。
図３に示されるように、タッチパネル９０は、基板３２の両面にタッチパネル用電極を備えている。詳細には、タッチパネル９０は、基板３２の一方の面に第１透明電極パターン７０を備え、他方の面に第２透明電極パターン７２を備えている。
タッチパネル９０では、第１透明電極パターン７０及び第２透明電極パターン７２のそれぞれに、取り出し配線となる導電性部材５６が接続されている。
タッチパネル９０では、基板３２の一方の面において、第１透明電極パターン７０及び導電性部材５６を覆うように保護膜１８が形成されており、基板３２の他方の面において、第２透明電極パターン７２及び導電性部材５６を覆うように保護膜１８が形成されている。
基板３２の一方の面及び他方の面には、それぞれ、第１具体例における第１高屈折率層及び第２高屈折率層が設けられていてもよい。
タッチパネル９０は、指又はタッチペンなどで触れる領域に対応する表示領域７４、及び額縁部分に相当する非表示領域７５を有する。
【０１８０】
（画像表示装置）
本開示に係るタッチパネル（例えば、第１〜第２具体例のタッチパネル）は、画像表示装置に備えられる。
画像表示装置の構造としては、例えば、『最新タッチパネル技術』（２００９年７月６日発行（株）テクノタイムズ）、三谷雄二監修、『タッチパネルの技術と開発』、シーエムシー出版（２００４，１２）、ＦＰＤ  Ｉｎｔｅｒｎａｔｉｏｎａｌ  ２００９  Ｆｏｒｕｍ  Ｔ−１１講演テキストブック、Ｃｙｐｒｅｓｓ  Ｓｅｍｉｃｏｎｄｕｃｔｏｒ  Ｃｏｒｐｏｒａｔｉｏｎ  アプリケーションノートＡＮ２２９２に開示されている構造を適用することができる。
【実施例】
【０１８１】
以下、本発明の実施例を示すが、本発明は以下の実施例には限定されない。
以下において、「部」及び「％」は、それぞれ、「質量部」及び「質量％」を意味する。
また、下記実施例における化合物ｉ−１〜化合物ｉ−６、化合物ｉｉ−１〜化合物ｉｉ−６はそれぞれ、上述の具体例における化合物ｉ−１〜化合物ｉ−６、化合物ｉｉ−１〜化合物ｉｉ−６と同様の化合物である。
【０１８２】
以下に示すように、本開示における特定重合体の具体例である重合体Ｐ−１〜重合体Ｐ−１３、及び、比較用の重合体である重合体Ｒ−１〜重合体Ｒ−４をそれぞれ合成した。
【０１８３】
＜重合体Ｐ−１の合成＞
〔化合物（ｉｉ−１）の合成〕
メタクリル酸２−ヒドロキシエチル（和光純薬工業（株）製）５２．１部、ジメチルアセトアミド（和光純薬工業（株）製）１０４．１部を混合し、内温を５℃まで冷却した。３−クロロプロピオニルクロリド（東京化成工業（株）製）３９．０６部を滴下し、２５℃で１時間撹拌した。３−クロロプロピオニルクロリド２６．９６部を更に滴下し、２５℃で０．５時間撹拌した。反応液に酢酸エチル（和光純薬工業（株）製）５２１部、炭酸水素ナトリウム（和光純薬工業（株）製）４４部、純水４７５部を添加、分液し有機層を取出した。有機層を炭酸水素ナトリウム４４部、純水４７５部で分液し、有機層を純水４７５部で２回洗浄した後、ブライン（飽和食塩水）４７５部で１回洗浄した。有機層を硫酸マグネシウムで脱水し、ｐ−メトキシフェノール（和光純薬工業（株）製）０．０５部を添加し、溶媒を除去し、化合物ｉｉ−１を８６部得た。
【０１８４】
〔重合体Ｐ−１の合成〕
３口フラスコにジメチルアセトアミド（和光純薬工業（株）製）６６．７部を入れ、窒素下、撹拌し、９０℃に保持した。別途、スチレン（和光純薬工業（株）製）５０部、化合物（ｉ−１）（シクマアルドリッチ社製）４２．２部、メタクリル酸（和光純薬工業（株）製）２０部、Ｖ−６０１（和光純薬工業（株）製）８．０部、ジメチルアセトアミド６６．７部を混合し、混合液を３時間かけて滴下した。滴下後、１時間撹拌し、Ｖ−６０１  ０．７２部を１時間間隔で３回添加した。その後、３時間撹拌し、ジメチルアセトアミド１６７部を添加し２５℃まで冷却した。ｐ−メトキシフェノール（和光純薬工業（株）製）０．０５５部、１，８−ジアザビシクロ［５．４．０］−７−ウンデセン（和光純薬工業（株）製）１０４部を添加し、５０℃、６時間撹拌した。反応液を濃塩酸で中和、アセトンで希釈した後、水で再沈し、乾燥し、重合体Ｐ−１を７２部得た。このポリマーの重量平均分子量（Ｍｗ）は１５，０００であった。
【０１８５】
＜重合体Ｐ−２〜重合体Ｐ−１３、及び重合体Ｒ−１〜重合体Ｒ−４（比較用）の合成＞
下記表１に記載の構成単位の含有量となるように、各単量体の種類及び使用量を変更した以外は、重合体Ｐ−１と同様に合成した。
表１中の数値は、単量体の欄に記載の化合物に由来する構成単位の含有量（質量％）を示している。表１中、化合物ｉ−１又は化合物ｉ−２に由来する構成単位の含有量（質量％）は、エチレン性不飽和基を形成した後の構成単位の含有量として記載した。
【０１８６】
【表１】
2019101322.tif 000011
【０１８７】
表１中の略称の詳細は下記のとおりである。
Ｓｔ：スチレン（和光純薬工業（株）製）
ＶＮ：ビニルナフタレン（和光純薬工業（株）製）
ｉ−１：化合物ｉ−１
ｉｉ−１：化合物ｉｉ−１
ＭＡＡ：メタクリル酸（和光純薬工業（株）製）
ＡＡ：アクリル酸（和光純薬工業（株）製）
ＤＣＰＭＡ：ジシクロペンタニルメタクリレート（ファンクリル５１３Ｍ、日立化成（株）製）
【０１８８】
（実施例１〜１３、比較例１〜４）
＜感光性組成物の調製＞
下記表２に示す組成を混合し、感光性組成物を調製した。
【０１８９】
＜タック性の評価＞
ポリエチレンテレフタレートフィルムに、乾燥後の膜厚が１０μｍとなるように感光性組成物を塗布、乾燥して感光性層を形成し、転写フィルムを形成した。上記転写フィルムを５ｃｍ×１８ｃｍの長方形に裁断した。
セラピール（東レフィルム加工（株）製、品番３８ＢＫＥ（ＲＸ））を１０ｃｍ×１５ｃｍの長方形に裁断し、裁断したセラピールを剥離性付与剤がコーティングされた面が上になるように、水平な面に固定した。
固定したセラピールの剥離性付与剤がコーティングされた面と、上記裁断した転写フィルムの上記感光性層が形成された面とが接するように上記セラピールと上記転写フィルムとを重ね、その上に４ｃｍ×６ｃｍ×３ｃｍ角の直方体形状の７０ｇの重りを乗せた（重りの接触面：４ｃｍ×６ｃｍ）。
ＳＨＩＭＰＯ製Ｆｏｒｃｅ  Ｇａｕｇｅ  Ｓｔａｎｄを用いて、上記重ねた転写フィルムを長辺と平行な水平方向に一定速度で引き、上記重りの荷重がかかった状態での摩擦力（単位：Ｎ）を測定した。
摩擦力を７０で割った値（以下、「タック性指標値」ともいう。）をタック性の指標とした。下記評価基準において、Ａ又はＢであることが好ましく、Ａであることがより好ましい。
【０１９０】
−タック性の評価基準−
Ａ：タック性指標値が５未満である。
Ｂ：タック性指標値が５以上１０未満である。
Ｃ：タック性指標値が１０以上１５未満である。
Ｄ：タック性指標値が１５以上である。
【０１９１】
＜水蒸気透過度（ＷＶＴＲ）の評価＞
〔透湿度測定用試料の作製〕
仮支持体としての厚さ７５μｍのポリエチレンテレフタレート（ＰＥＴ）フィルム上に、スリット状ノズルを用い、各実施例及び各比較例の感光性組成物のいずれか１つを塗布し、次いで乾燥させることにより、厚さ１０μｍの感光性層を形成し、試料作製用転写フィルムを得た。
次に、試料作製用転写フィルムを、住友電工製ＰＴＦＥ（四フッ化エチレン樹脂）メンブレンフィルターＦＰ−１００−１００上にラミネートし、仮支持体／厚さ１０μｍの感光性層／メンブレンフィルターの層構造を有する積層体Ａを形成した。ラミネートの条件は、メンブレンフィルター温度４０℃、ラミロール温度１１０℃、線圧３Ｎ／ｃｍ、搬送速度２ｍ／分とした。
次に、積層体Ａから仮支持体を剥離した。
以上の操作を４回繰り返すことにより、合計膜厚４０μｍの感光性層／メンブレンフィルターの積層構造を有する積層体Ｂを形成した。
得られた積層体Ｂの感光性層を、ｉ線によって露光量３００ｍＪ／ｃｍ２にて露光した後、１４５℃、３０分間のポストベークを行うことにより、感光性層を硬化させて硬化膜を形成した。
以上により、合計膜厚４０μｍの硬化膜／メンブレンフィルターの積層構造を有する透湿度測定用試料を得た。
【０１９２】
〔水蒸気透過度（ＷＶＴＲ）の測定〕
透湿度測定用試料を用い、ＪＩＳ−Ｚ−０２０８（１９７６）を参考にして、カップ法による透湿度測定を実施した。以下、詳細を説明する。
まず、透湿度測定用試料から直径７０ｍｍの円形試料を切り出した。次に、測定カップ内に乾燥させた２０ｇの塩化カルシウムを入れ、次いで上記円形試料によって蓋をすることにより、蓋付き測定カップを準備した。
この蓋付き測定カップを、恒温恒湿槽内にて６５℃、９０％ＲＨの条件で２４時間放置した。上記放置前後での蓋付き測定カップの質量変化から、円形試料の水蒸気透過度（ＷＶＴＲ）（単位：ｇ／（ｍ２・ｄａｙ））を算出した。
上記測定を３回実施し、３回の測定でのＷＶＴＲの平均値を算出した。ＷＶＴＲの平均値に基づき、下記評価基準に従い、水蒸気透過度（ＷＶＴＲ）を評価した。下記評価基準において、Ａ又はＢであることが好ましく、Ａであることがより好ましい。
結果を表２に示す。
なお、上記測定では、上述のとおり、硬化膜／メンブレンフィルターの積層構造を有する円形試料のＷＶＴＲを測定した。しかし、メンブレンフィルターのＷＶＴＲが硬化膜のＷＶＴＲと比較して極めて高いことから、上記測定では、実質的には、硬化膜自体のＷＶＴＲを測定したことになる。
【０１９３】
−水蒸気透過度（ＷＶＴＲ）の評価基準−
Ａ：ＷＶＴＲの平均値が１００ｇ／（ｍ２・ｄａｙ）未満であり、硬化膜のＷＶＴＲが極めて低減されていた。
Ｂ：ＷＶＴＲの平均値が１００ｇ／（ｍ２・ｄａｙ）以上１５０ｇ／（ｍ２・ｄａｙ）未満であり、硬化膜のＷＶＴＲが低減されていた。
Ｃ：ＷＶＴＲの平均値が１５０ｇ／（ｍ２・ｄａｙ）以上２００ｇ／（ｍ２・ｄａｙ）未満であり、硬化膜のＷＶＴＲが高かった。
Ｄ：ＷＶＴＲの平均値が２００ｇ／（ｍ２・ｄａｙ）以上であり、硬化膜のＷＶＴＲが極めて高かった。
【０１９４】
【表２】
2019101322.tif 000012
【０１９５】
表２中、各成分の量（部）は、質量部を意味する。表２中の重合体の量は、重合体溶液（重合体濃度３５質量％）の量を意味する。また、「−」は、該当する成分を含有しないことを意味する。
各成分の略称の詳細は以下のとおりである。
Ａ−ＤＣＰ：トリシクロデカンジメタノールジアクリレート（新中村化学工業（株）製；２官能モノマー）
ＴＯ−２３４９：カルボン酸含有モノマー（東亞合成（株）製；５官能モノマーと６官能モノマーとの混合物）
ＯＸＥ−０２：エタノン，１−［９−エチル−６−（２−メチルベンゾイル）−９Ｈ−カルバゾール−３−イル］−，１−（０−アセチルオキシム）（ＢＡＳＦ社；オキシム系光重合開始剤）
Ｉｒｇ−９０７：２−メチル−１−（４−メチルチオフェニル）−２−モルフォリノプロパン−１−オン  （ＢＡＳＦ社製；α−アミノアルキルフェノン系光重合開始剤）
ＴＰＡ−Ｂ８０Ｅ：デュラネートＴＰＡ−Ｂ８０Ｅ（旭化成ケミカルズ（株）製；一分子中に２つ以上のブロック化イソシアネート基を有する化合物）
Ｆ５５１：メガファックＦ−５５１（ＤＩＣ社製；含フッ素基・親油性基含有オリゴマー）
ＰＧＭＥＡ：プロピレングリコールモノメチルエーテルアセテート
ＭＥＫ：メチルエチルケトン
【０１９６】
表１及び表２に示すように、式Ａ１により表される構成単位を３０質量％〜７０質量％と、式Ｂ１により表される構成単位を５質量％〜６０質量％含有し、酸価が３．５０ｍｍｏｌ／ｇ以下である重合体、及び、ラジカル重合開始剤を含有する感光性組成物は、タック性が小さく、かつ、水蒸気透過度（ＷＶＴＲ）が低減された硬化膜が得られることがわかる。
また、比較例１においては、重合体の酸価が４．６５ｍｍｏｌ／ｇであり、係る場合には、ＷＶＴＲが低減されていないことがわかる。
比較例２においては、重合体中の式Ｂ１により表される構成単位の含有量が１質量％であり、係る場合には、ＷＶＴＲが低減されていないことがわかる。
比較例３においては、重合体中の式Ａ１により表される構成単位の含有量が２０質量％であり、重合体中の式Ｂ１により表される構成単位の含有量が７０質量％であり、係る場合には、タック性が大きいことがわかる。
比較例４においては、重合体中の式Ａ１により表される構成単位の含有量が２０質量％であり、重合体の酸価が４．６５ｍｍｏｌ／ｇである。係る場合には、タック性が大きく、かつ、ＷＶＴＲが低減されていないことがわかる。
【符号の説明】
【０１９７】
１０  転写フィルム
１２  仮支持体
１６  保護フィルム
１８  保護膜
１８Ａ  感光性層
２０  第１高屈折率層
２０Ａ  高屈折率層
３０  タッチパネル
３２  基板
３４  電極パターン
３６  第２高屈折率層
４０  第１領域
４２  第２領域
５６  導電性部材
７０  第１透明電極パターン
７２  第２透明電極パターン
７４  表示領域
７５  非表示領域
９０  タッチパネル
【図１】
2019101322.tif 000015
【図２】
2019101322.tif 000016
【図３】
2019101322.tif 000017